(57)【要約】    本開示は、（Ａ）ポリプロピレンポリマーと、（Ｂ）ポリオレフィンエラストマーと、（Ｃ）アセトアセチル官能基を含むポリマーと、（Ｄ）相溶化剤成分と、を含む、組成物を提供する。本開示はまた、この組成物から作製された物品も提供する。  【選択図】なし【特許請求の範囲】
【請求項１】
（Ａ）ポリプロピレンポリマーと、
（Ｂ）ポリオレフィンエラストマーと、
（Ｃ）アセトアセチル官能基を含むポリマーと、
（Ｄ）相溶化剤成分と、を含む、組成物。
【請求項２】
（Ａ）５０重量％〜８５重量％のポリプロピレンポリマーと、
（Ｂ）５重量％〜３５重量％のポリオレフィンエラストマーと、
（Ｃ）０．２重量％〜２０重量％のアセトアセチル官能基を含むポリマーと、
（Ｄ）０．０１重量％〜１０重量％の相溶化剤成分と、を含む、組成物。
【請求項３】
前記ポリオレフィンエラストマーが、エチレン／α−オレフィンコポリマーである、請求項１または２に記載の組成物。
【請求項４】
前記アセトアセチル官能基を含むポリマーが、
アクリル系ポリマー、ポリエチレン、ポリプロピレン、ポリスチレン、スチレン系ブロックコポリマー、およびそれらの組み合わせからなる群から選択されるベースポリマーと、
アセトアセトキシエチルメタクリレート、アセトアセトキシエチルアクリレート、アセトアセトキシプロピルメタクリレート、アリルアセトアセテート、アセトアセトキシブチルメタクリレート、２，３−ジ（アセトアセトキシ）プロピルメタクリレート、およびそれらの混合物からなる群から選択されるアセトアセチル含有モノマーと、を含む、請求項１〜３のいずれかに記載の組成物。
【請求項５】
前記ベースポリマーがポリスチレンであり、前記アセトアセチル含有モノマーがアセトアセトキシエチルメタクリレートである、請求項４に記載の組成物。
【請求項６】
前記相溶化剤成分が、スチレン系ブロックコポリマー、エチレンアクリル酸コポリマー、エチレンエチルアクリレートコポリマー、ブロック複合体、およびそれらの組み合わせからなる群から選択される、請求項１〜５のいずれかに記載の組成物。
【請求項７】
ＶＯＣ試験方法に従って測定した場合、０．０２ｍｇ／ｍ３以下のホルムアルデヒドを含む、請求項１〜６のいずれかに記載の組成物。
【請求項８】
ＶＯＣ試験方法に従って測定した場合、４．０ｍｇ／ｍ３未満のアセトアルデヒドを含む、請求項１〜７のいずれかに記載の組成物。
【請求項９】
ＶＯＣ試験方法に従って測定した場合、０．０１ｍｇ／ｍ３未満のアクロレインを含む、請求項１〜８のいずれかに記載の組成物。
【請求項１０】
ＶＯＣ試験方法に従って測定した場合、０．１０ｍｇ／ｍ３未満のホルムアルデヒドと、
ＶＯＣ試験方法に従って測定した場合、４．０ｍｇ／ｍ３未満のアセトアルデヒドと、
ＶＯＣ試験方法に従って測定した場合、０．０５ｍｇ／ｍ３未満のアクロレインと、
ＶＯＣ試験方法に従って測定した場合、１．００ｍｇ／ｍ３未満のプロピオンアルデヒドと、
ＶＯＣ試験方法に従って測定した場合、０．１０ｍｇ／ｍ３未満のクロトンアルデヒドと、を含む、請求項１〜９のいずれかに記載の組成物。
【請求項１１】
１４５０Ｍｐａを超える曲げ弾性率（ヤング率）と、
２５Ｍｐａを超える曲げ降伏強度と、を含む、請求項１〜１０のいずれかに記載の組成物。
【請求項１２】
１２５０ＭＰａを超える引張弾性率と、
２０ＭＰａを超える引張降伏強度と、を含む、請求項１〜１１のいずれかに記載の組成物。
【請求項１３】
２３℃で２４ｋＪ／ｍ２を超える衝撃強度と、
−３０℃で４ｋＪ／ｍ２を超える衝撃強度と、を含む、請求項１〜１２のいずれかに記載の組成物。
【請求項１４】
請求項１〜１３のいずれかに記載の組成物から製造された物品。
【請求項１５】
自動車内装部品の形態である、請求項１４に記載の物品。
【発明の詳細な説明】
【背景技術】
【０００１】
本開示は、アルデヒド低減に有用な熱可塑性ポリオレフィン組成物に関する。
【０００２】
自動車内装部品は、典型的には、ポリオレフィンエラストマー（ＰＯＥ）を含む熱可塑性ポリオレフィン（ＴＰＯ）組成物などのＴＰＯ組成物から作られている。車内の空気質に対する圧力および消費者の懸念の増加により、自動車内装部品で許容されるアルデヒドなどの揮発性有機化合物（ＶＯＣ）の濃度を制限する政府の規制が導入された。例えば、最近、自動車内装部品のアルデヒドの濃度を、０．１０ｍｇ／ｍ３未満のホルムアルデヒド、０．０５ｍｇ／ｍ３未満のアセトアルデヒド、および０．０５ｍｇ／ｍ３未満のアクロレインに制限する特定の政府の規制が施行された。
【０００３】
アルデヒド低減に有用な熱可塑性ポリオレフィン組成物の必要性が存在する。アルデヒドを著しく低下させ、十分な靭性および剛性などの自動車内装部品にとって重要な機械的特性のバランスを維持し、費用対効果の高いアルデヒド低減熱可塑性ポリオレフィン組成物の必要性もまた存在する。
【発明の概要】
【０００４】
特定の実施形態では、本開示は、
（Ａ）ポリプロピレンポリマーと、
（Ｂ）ポリオレフィンエラストマーと、
（Ｃ）アセトアセチル官能基を含むポリマーと、
（Ｄ）相溶化剤成分と、を含む、組成物を提供する。
【０００５】
任意に、特定の実施形態では、本開示の組成物は、（Ｅ）添加剤成分をさらに含み得る。
【０００６】
特定の実施形態では、本開示は、
（Ａ）５０重量％〜８５重量％のポリプロピレンポリマーと、
（Ｂ）５重量％〜３５重量％のポリオレフィンエラストマーと、
（Ｃ）０．２重量％〜２０重量％のアセトアセチル官能基を含むポリマーと、
（Ｄ）０．０１重量％〜１０重量％の相溶化剤成分と、
（Ｅ）０重量％〜３０重量％の添加剤成分と、を含む、組成物を提供する。
【０００７】
特定の実施形態では、本開示は、
（Ａ）ポリプロピレンポリマーと、
（Ｂ）ポリオレフィンエラストマーと、
（Ｃ）アセトアセチル官能基を含むポリマーと、
（Ｄ）相溶化剤成分と、を含む、組成物から作製された物品を提供する。
【０００８】
任意に、特定の実施形態では、本開示の組成物から作製された物品は、（Ｅ）添加剤成分をさらに含み得る。
【発明を実施するための形態】
【０００９】
定義
米国特許実務を目的として、任意の参照される特許、特許出願、または刊行物の内容は、特に定義の開示（本開示に具体的に提供される任意の定義に矛盾しない範囲で）、およびこの技術分野における一般的知識に関して、参照によりこれらの全体が本明細書に組み込まれる（または、その同等の米国版が参照によりそのように組み込まれる）。
【００１０】
本明細書に開示される数値範囲は、下限値から上限値（これらを含む）までの全ての値、ならびに１０進値を含む。範囲が明確な値（例えば、１〜７）を含む範囲に関して、任意の２つの明確な値の間の任意の部分範囲が含まれる（例えば、１〜２、２〜６、５〜７、３〜７、５〜６など）。
【００１１】
相反して述べられていないか、文脈から暗黙的であるか、または当該技術分野で習慣的でない限り、全ての部およびパーセントは重量に基づき、全ての試験方法は、本開示の出願日の時点で最新のものある。
【００１２】
「エラストマー」は、比較的低い応力下で大きな可逆的変形を受けるポリマーである。エラストマーは、熱可塑性または熱硬化性のいずれかであり得る。「熱可塑性エラストマー」は、熱可塑性の特性を有するエラストマーである。すなわち、熱可塑性エラストマーは、任意に成形されるか、または他の方法で形成され、溶融点または軟化点を超える温度で再処理される。本明細書での使用に適したポリオレフィンエラストマーは、熱可塑性エラストマーである。
【００１３】
「エチレン系ポリマー」、「エチレンポリマー」、または「ポリエチレン」は、（ポリマーの総重量に基づき）５０重量％以上の重合したエチレンモノマーを含有するか、または大部分が重合エチレンモノマーであるポリマーであり、任意に少なくとも１個のコモノマーを含有し得る。したがって、「ポリエチレン」という総称は、ポリエチレンホモポリマーおよびポリエチレンインターポリマーを含む。
【００１４】
「エチレン／α−オレフィンポリマー」は、ポリマーの重量に基づいて５０重量％以上または過半量の重合したエチレン、および１個以上のα−オレフィンコモノマーを含むポリマーである。
【００１５】
「ホモポリマー」は、単一のモノマー型に由来する反復単位を含むポリマーであるが、連鎖移動剤などのホモポリマーを調製する際に使用される残存量の他の成分を除外しない。
【００１６】
「オレフィンポリマー」、「オレフィン系ポリマー」、「オレフィン系インターポリマー」、「ポリオレフィン」などの用語は、単純オレフィンに由来するポリマーを指す。「ポリオレフィン」は、（ポリマーの総重量に基づいて）５０重量％以上または過半量の重合したオレフィンモノマーを含み、任意に少なくとも１個のコモノマーを含み得る。α−オレフィンモノマーの非限定的な例としては、Ｃ２、またはＣ３〜Ｃ４、またはＣ６、またはＣ８、またはＣ１０、またはＣ１２、またはＣ１６、またはＣ１８、またはＣ２０α−オレフィン、例えば、エチレン、プロピレン、１−ブテン、１−ヘキセン、４−メチル−１−ペンテン、および１−オクテンなどが含まれる。代表的なポリオレフィンとしては、ポリエチレン、ポリプロピレン、ポリブテン、ポリイソプレン、およびこれらの様々なインターポリマーが含まれる。
【００１７】
「ポリマー」は、同一の種類または異なる種類であるかに関わらず、重合した形態でポリマーを構成する複数のおよび／または繰り返しの「単位」または「ｍｅｒ単位」を提供するモノマーを重合することによって製造される化合物である。「ポリマー」としては、ホモポリマー、コポリマー、ターポリマー、インターポリマーなどが含まれる。「ポリマー」はまた、例えば、ランダム、ブロックなどの全ての形態のコポリマーも包含する。「インターポリマー」は、少なくとも２種類のモノマーまたはコモノマーの重合によって調製されるポリマーである。インターポリマーには、これらに限定されないが、（通常、２種の異なる種類のモノマーまたはコモノマーから調製されるポリマーを指す）コポリマー、（通常、３種の異なる種類のモノマーまたはコモノマーから調製されるポリマーを指す）ターポリマー、（通常、４種の異なる種類のモノマーまたはコモノマーから調製されるポリマーを指す）テトラポリマーなどが含まれる。「エチレン／α−オレフィンポリマー」および「プロピレン／α−オレフィンポリマー」という用語は、それぞれ重合エチレンまたはプロピレンと、１個以上の追加の重合可能α−オレフィンモノマーとから調製される、上に説明されるコポリマーを示す。ポリマーはしばしば、１個以上の特定のモノマー「から作製される」、特定のモノマーもしくはモノマーの種類「に基づく」、または特定のモノマー含有量「を含有する」等として言及されるが、この文脈において、「モノマー」という用語は、非重合種ではなく、特定のモノマーの重合したレムナントを指していることが理解されることに留意されたい。一般に、本明細書におけるポリマーは、対応するモノマーの重合した形態である「単位」に基づくものと称される。
【００１８】
「ポリプロピレンポリマー」、「プロピレン系ポリマー」、または「プロピレンポリマー」は、（ポリマーの総重量に基づいて）５０重量％以上また過半量の重合したプロピレンモノマーを含むポリマーであり、任意に少なくとも１個のコモノマーを含み得る。したがって、「ポリプロピレン」という総称は、プロピレンホモポリマー、プロピレンインターポリマー、２個以上のプロピレンホモポリマーのブレンド、２個以上のプロピレンインターポリマーのブレンド、および１個以上のプロピレンホモポリマーと１個以上のプロピレンインターポリマーとのブレンドを含む。
【００１９】
「ポリスチレン」は、モノマーの唯一の種類としてスチレンモノマーから調製された芳香族ポリマーである。したがって、ポリスチレンはスチレンホモポリマーである。「ポリスチレン」という総称は、耐衝撃性改良ポリスチレンを含む。
【００２０】
「スチレン系ブロックコポリマー」は、別のコモノマーの別のブロックセグメントと組み合わせて少なくとも１個のスチレン系モノマーのブロックセグメントを有するエラストマーである。スチレンブロックコポリマーの構造は、直鎖または放射型、およびジブロックまたはトリブロック型であり得る。スチレン系ブロックコポリマーは、登録商標名ＶＥＣＴＯＲの下でＤｅｘｃｏ  Ｐｏｌｙｍｅｒｓから、登録商標名ＫＲＡＴＯＮの下でＫｒａｔｏｎ  Ｃｏｒｐｏｒａｔｉｏｎから、および登録商標名ＳＯＬＰＲＥＮＥの下でＤｙｎａｓｏｌから入手可能である。
【００２１】
「熱可塑性」材料は、加熱すると繰り返し軟化して流動可能になり、室温まで冷却すると硬化状態に戻ることができる直鎖または分岐ポリマーである。さらに、熱可塑性プラスチックは、軟化状態に加熱されると、いずれかの所定の形状の物品に成形または押し出されることができる。
【００２２】
（Ａ）ポリプロピレンポリマー
本組成物はポリプロピレンポリマーを含む。特定の実施形態では、本組成物は、組成物の総重量に基づいて５０重量％〜８５重量％（例えば、５０重量％〜８０重量％、５５重量％〜７５重量％、５５重量％〜７０重量％、５９重量％〜６５重量％、および／または５９重量％〜６３重量％）のポリプロピレンポリマーを含む。別の言い方をすると、特定の実施形態では、組成物は、組成物の総重量に基づいて５０重量％、または５５重量％、または５９重量％、または６０重量％〜６２重量％、または６３重量％、または６５重量％、または７０重量％、または７５重量％、または８０重量％、または８５重量％のポリプロピレンポリマーを含む。
【００２３】
特定の実施形態では、ポリプロピレンポリマーは、ポリマーの総重量に基づいて５０重量％超、または６０重量％、または７０重量％、または７５重量％〜８０重量％、または９０重量％、または９５重量％、または９８重量％、または９９重量％、または１００重量％の重合したプロピレンモノマーを含む。ポリプロピレンポリマーの残りは、エチレンおよび／または４、もしくは６〜８、もしくは１２、もしくは１６、もしくは２０個の炭素原子を有するα−オレフィンの単位に由来する。一実施形態では、α−オレフィンは、Ｃ４〜Ｃ２０直鎖、分岐、または環状のα−オレフィンである。
【００２４】
好適なポリプロピレンポリマーの非限定的な例には、ポリプロピレンホモポリマー（Ｂｒａｓｋｅｍ（商標）ポリプロピレンＨ５０２−２５ＲＺなど）、ポリプロピレンランダムコポリマー（Ｂｒａｓｋｅｍ（商標）ポリプロピレンＲ７５１−１２Ｎなど）、ポリプロピレンインパクトコポリマー（ＳＫ  Ｇｌｏｂａｌ  Ｃｈｅｍｉｃａｌから入手可能なＹＵＰＬＥＮＥ（商標）ＢＸ３９００、およびＢｒａｓｋｅｍ（商標）ポリプロピレンＴ７０２−１２Ｎなど）、グラフトポリプロピレンコポリマー、およびブロックプロピレンコポリマー（Ｄｏｗ  Ｃｈｅｍｉｃａｌ  Ｃｏｍｐａｎｙから入手可能なポリプロピレンオレフィンブロックコポリマー（ＰＰ−ＯＢＣ）など）が含まれる。
【００２５】
様々な実施形態では、ポリプロピレンポリマーはポリプロピレンインパクトコポリマーである。
【００２６】
様々な実施形態では、ポリプロピレンポリマーは、ＡＳＴＭ  Ｄ７９２に従って、０．８９０〜０．９２０ｇ／ｃｍ３（例えば、０．８９０〜０．９１５ｇ／ｃｍ３、０．８９０〜０．９１０ｇ／ｃｍ３、０．８９５〜０．９０５ｇ／ｃｍ３など）の密度を有する。別の言い方をすると、様々な実施形態では、ポリプロピレンポリマーは、ＡＳＴＭ  Ｄ７９２に従って、０．８９０ｇ／ｃｍ３、または０．８９５ｇ／ｃｍ３、または０．９００ｇ／ｃｍ３〜０．９０５ｇ／ｃｍ３、または０．９１０ｇ／ｃｍ３、または０．９１５ｇ／ｃｍ３、または０．９２０ｇ／ｃｍ３の密度を有する。
【００２７】
様々な実施形態では、ポリプロピレンポリマーは、ＡＳＴＭ  Ｄ１２３８（２３０℃／２．１６ｋｇ）に従って、３０ｇ／１０分〜１００ｇ／１０分（例えば、４０〜９０ｇ／１０分、４５〜８０ｇ／１０分、５０〜７０ｇ／１０分、５５〜６５ｇ／１０分など）のメルトフローレートを有する。別の言い方をすると、様々な実施形態では、ポリプロピレンポリマーは、３０ｇ／１０分、または４０ｇ／１０分、または５０ｇ／１０分、または５５ｇ／１０分、または６０ｇ／１０分〜６５ｇ／１０分、または７０ｇ／１０分、または８０ｇ／１０分、または９０ｇ／１０分、または１００ｇ／１０分（ＡＳＴＭ  Ｄ１２３８、２３０℃／２．１６ｋｇ）のメルトフローレートを有する。
【００２８】
本明細書での使用に好適なポリプロピレンは、
（ａ）ＡＳＴＭ  Ｄ７９２に従って、０．８９０ｇ／ｃｍ３、もしくは０．８９５ｇ／ｃｍ３、もしくは０．９００ｇ／ｃｍ３〜０．９０５ｇ／ｃｍ３、もしくは０．９１０ｇ／ｃｍ３、もしくは０．９１５ｇ／ｃｍ３、もしくは０．９２０ｇ／ｃｍ３の密度、および／または
（ｂ）ＡＳＴＭ  Ｄ１２３８（２３０℃／２．１６ｋｇ）に従って、５０ｇ／１０分、もしくは５５ｇ／１０分、もしくは６０ｇ／１０分〜６５ｇ／１０分、もしくは７０ｇ／１０分、もしくは８０ｇ／１０分、もしくは９０ｇ／１０分、もしくは１００ｇ／１０分のメルトフローレートの特性のうちの１つ、いくつか、または全てを有することができる。
【００２９】
１つ以上の実施形態では、ポリプロピレンポリマーは、０．９０ｇ／ｃｍ３の密度（ＡＳＴＭ  Ｄ７９２）および６０ｇ／１０分のメルトフローレート（ＡＳＴＭ  Ｄ１２３８、２３０℃／２．１６ｋｇ）を有するポリプロピレンインパクトコポリマーである。
【００３０】
ポリプロピレンポリマーは、本明細書に開示される１つ以上の実施形態を含み得る。
【００３１】
（Ｂ）ポリオレフィンエラストマー
本組成物は、ポリオレフィンエラストマーを含む。特定の実施形態では、本組成物は、組成物の総重量に基づいて５重量％〜３５重量％（例えば、１０重量％〜３５重量％、１５重量％〜３０重量％、１５重量％〜２５重量％、１９重量％〜２５重量％、１９重量％〜２３重量％、および／または１９重量％〜２１重量％）のポリオレフィンエラストマーを含む。別の言い方をすると、特定の実施形態では、組成物は、組成物の総重量に基づいて５重量％、または１０重量％、または１５重量％、または１９重量％、または２０重量％〜２１重量％、または２３重量％、または２５重量％、または３０重量％、または３５重量％のポリオレフィンエラストマーを含む。
【００３２】
特定の実施形態では、本組成物のポリオレフィンエラストマーは、ポリオレフィンエラストマーまたはポリオレフィンエラストマーの混合物である。「ポリオレフィンエラストマー」は、１つ以上のα−オレフィン（重合性モノマーの総量に基づく）に由来する単位の少なくとも５０モルパーセント（ｍｏｌ％）含むか、または５０重量以上もしくは過半量の重合したα−オレフィンモノマー（エラストマーの総重量に基づく）を含む、エラストマー系ポリマーである。様々な実施形態では、ポリオレフィンエラストマーは、エチレンを含む重合したα−オレフィンモノマー残基のみからなる。そのようなポリオレフィンエラストマーは、ホモポリマーまたはインターポリマーのいずれかであり得る。ポリオレフィンホモポリマーの例は、エチレンまたはプロピレンのホモポリマーである。ポリオレフィンインターポリマーの例は、エチレン／α−オレフィンインターポリマーおよびプロピレン／α−オレフィンインターポリマーである。そのような実施形態では、α−オレフィンは、Ｃ３〜２０直鎖、分岐、または環状α−オレフィンであり得る（プロピレン／α−オレフィンインターポリマーの場合、エチレンはα−オレフィンと考えられる）。Ｃ３〜２０α−オレフィンの例には、プロペン、１−ブテン、４−メチル−１−ペンテン、１−ヘキセン、１−オクテン、１−デセン、１−ドデセン、１−テトラデセン、１−ヘキサデセン、および１−オクタデセンが含まれる。α−オレフィンはまた、シクロヘキサンまたはシクロペンタンなどの環状構造も含むことができ、３−シクロヘキシル−１−プロペン（アリルシクロヘキサン）およびビニルシクロヘキサンなどのα−オレフィンをもたらす。例示的なポリオレフィンコポリマーとしては、エチレン／プロピレン、エチレン／ブテン、エチレン／１−ヘキセン、エチレン／１−オクテンなどが含まれる。例示的なターポリマーとしては、エチレン／プロピレン／１−オクテン、エチレン／プロピレン／ブテン、およびエチレン／ブテン／１−オクテンが含まれる。一実施形態では、ポリオレフィンエラストマーは、エチレン／オクテンコポリマーである。さらに、コポリマーはランダムまたはブロック状であり得る。
【００３３】
ポリオレフィンエラストマーはまた、不飽和エステルまたは酸またはシランなどの１個以上の官能基を含むことができ、これらのエラストマー（ポリオレフィン）は周知であり、従来の高圧技術によって調製することができる。不飽和エステルは、アルキルアクリレート、アルキルメタクリレート、またはビニルカルボキシレートであり得る。アルキル基は、１〜８個の炭素原子を有することができ、好ましくは１〜４個の炭素原子を有することができる。カルボキシレート基は、２〜８個の炭素原子を有することができ、好ましくは２〜５個の炭素原子を有することができる。エステルコモノマーに起因するコポリマーの割合は、コポリマーの重量に基づいて１重量パーセント〜最大５０重量パーセントの範囲であり得る。アクリレートおよびメタクリレートの例は、エチルアクリレート、メチルアクリレート、メチルメタクリレート、ｔ−ブチルアクリレート、ｎ−ブチルアクリレート、ｎ−ブチルメタクリレート、および２−エチルヘキシルアクリレートである。ビニルカルボキシレートの例は、酢酸ビニル、プロピオン酸ビニル、およびブタン酸ビニルである。不飽和酸の例としては、アクリル酸またはマレイン酸が含まれる。不飽和シランの一例は、ビニルトリアルコキシシランである。
【００３４】
官能基はまた、当該技術分野で一般的に知られているように達成できるグラフト化を介してポリオレフィンエラストマーに含まれ得る。特定の実施形態では、グラフト化は、ポリオレフィンエラストマー、フリーラジカル開始剤（例えば過酸化物など）、および官能基を含有する化合物を溶融ブレンドすることを典型的に含む、フリーラジカル官能化によって起こり得る。溶融ブレンドの間、フリーラジカル開始剤は、ポリオレフィンエラストマーと反応して（反応性溶融ブレンド）ポリマーラジカルを形成する。官能基を含有する化合物は、ポリマーラジカルの主鎖に結合して官能化ポリマーを形成する。官能基を含む例示的な化合物には、これらに限定されないが、アルコキシシラン（例えば、ビニルトリメトキシシラン、ビニルトリエトキシシラン）およびビニルカルボン酸および無水物（例えば、無水マレイン酸）が含まれる。
【００３５】
本明細書で有用なポリオレフィンエラストマーの市販の例としては、極低密度ポリエチレン（「ＶＬＤＰＥ」）（例えば、Ｄｏｗ  Ｃｈｅｍｉｃａｌ  Ｃｏｍｐａｎｙ製のＦＬＥＸＯＭＥＲ（商標）エチレン／１−ヘキセンポリエチレン）、均一に分岐した直鎖のエチレン／α−オレフィンコポリマー（例えば、Ｍｉｔｓｕｉ  Ｐｅｔｒｏｃｈｅｍｉｃａｌｓ  Ｃｏｍｐａｎｙ  Ｌｉｍｉｔｅｄ製のＴＡＦＭＥＲ（商標）およびＥｘｘｏｎ  Ｃｈｅｍｉｃａｌ  Ｃｏｍｐａｎｙ製のＥＸＡＣＴ（商標））、均一に分岐した実質的に直鎖のエチレン／α−オレフィンコポリマー（例えば、Ｄｏｗ  Ｃｈｅｍｉｃａｌ  Ｃｏｍｐａｎｙから入手可能なＡＦＦＩＮＩＴＹ（商標）およびＥＮＧＡＧＥ（商標）ポリエチレン）、非晶質ポリオレフィン（ＡＰＯ）（例えば、Ｅａｓｔｍａｎ  Ｃｈｅｍｉｃａｌ  Ｃｏｍｐａｎｙから入手可能なＥＡＳＴＯＦＬＥＸ（商標）非晶質プロピレンホモポリマー）、オレフィンブロックコポリマー（例えば、Ｄｏｗ  Ｃｈｅｍｉｃａｌ  Ｃｏｍｐａｎｙから入手可能なＩＮＦＵＳＥ（商標）およびＩＮＴＵＮＥ（商標））、ならびにそれらの組み合わせが含まれる。様々な実施形態では、ポリオレフィンエラストマーは、均一に分岐した直鎖および実質的に直鎖のエチレン／α−オレフィンコポリマーである。実質的に直鎖のエチレンコポリマーは、米国特許第５，２７２，２３６号、第５，２７８，２７２号、および第５，９８６，０２８号において、より完全に記載される。別の実施形態では、ポリオレフィンエラストマーは、米国出願公開第２００４／００８１７９５号により完全に記載されているものなどの非晶質ポリオレフィンである。
【００３６】
本明細書で有用なポリオレフィンエラストマーには、プロピレン−、ブテン−、および他のアルケン系コポリマーが含まれる。そのようなコポリマーは、アルケン（例えば、プロピレン）からに由来する単位の過半量（すなわち、５０重量パーセント（重量％）超）、および別のα−オレフィン（エチレンを含む）に由来する単位の少量を含む。一実施形態では、ポリオレフィンエラストマーは、プロピレン系コポリマーを含む。さらなる実施形態では、ポリオレフィンエラストマーは、プロピレン−エチレンコポリマーを含む。本明細書で有用な例示的なプロピレン系コポリマーとしては、Ｄｏｗ  Ｃｈｅｍｉｃａｌ  Ｃｏｍｐａｎｙから入手可能なＶＥＲＳＩＦＹ（商標）ポリマー、およびＥｘｘｏｎＭｏｂｉｌ  Ｃｈｅｍｉｃａｌ  Ｃｏｍｐａｎｙから入手可能なＶＩＳＴＡＭＡＸＸ（商標）ポリマーが含まれる。成分（Ｂ）ポリオレフィンエラストマーがポリプロピレンを含む場合、それは成分（Ａ）ポリプロピレンとは異なる。
【００３７】
ポリオレフィンエラストマーは、エチレン／プロピレン／ジエンモノマー（ＥＰＤＭ）ターポリマーエラストマーおよび塩素化ポリエチレン（ＣＰＥ）をさらに含むことができる。好適なＥＰＤＭの市販例としては、Ｄｏｗ  Ｃｈｅｍｉｃａｌ  Ｃｏｍｐａｎｙから入手可能なＮＯＲＤＥＬ（商標）ＥＰＤＭが含まれる。好適なＣＰＥの市販例としては、Ｄｏｗ  Ｃｈｅｍｉｃａｌ  Ｃｏｍｐａｎｙから入手可能なＴＹＲＩＮ（商標）ＣＰＥが含まれる。
【００３８】
１つ以上の実施形態では、ポリオレフィンエラストマーは、エチレン系ポリオレフィンエラストマー、プロピレン系ポリオレフィンエラストマー、およびそれらの組み合わせからなる群から選択される。そのような実施形態では、エチレン系ポリオレフィンエラストマーは、エチレン系ポリオレフィンエラストマーの全重量に基づいて５０重量％超または６０重量％超のエチレン含有量を有することができ、残部が１個以上のα−オレフィンモノマーからなる。さらに、エチレン系ポリオレフィンエラストマーは、エチレン系ポリオレフィンエラストマーの全重量に基づいて５０重量％超、または６０重量％〜７５重量％、または９０重量％の範囲のエチレン含有量を有することができ、残部が１個以上のα−オレフィンモノマーからなる。様々な実施形態では、α−オレフィンモノマーはオクテンである。
【００３９】
さらに、ポリオレフィンエラストマーがプロピレン系である場合、プロピレン系ポリオレフィンエラストマーの全重量に基づいて５０重量％超、７０重量％超、または９０重量％超のプロピレン含有量を有することができ、残部が１個以上のα−オレフィンモノマー（エチレンを含む）からなる。さらに、プロピレン系ポリオレフィンエラストマーは、プロピレン系ポリオレフィンエラストマーの全重量に基づいて５０重量％超、または７０重量％、または９０重量％〜９７重量％、または９８重量％、または９９重量％の範囲のプロピレン含有量を有することができ、残部が１個以上のα−オレフィンモノマー（エチレンを含む）からなる。様々な実施形態では、ポリオレフィンエラストマーがプロピレン系である場合、α−オレフィンコモノマーはエチレンである。好適なプロピレン系ポリオレフィンエラストマーの非限定的な例としては、プロピレンコポリマーおよびプロピレンホモポリマーが含まれる。成分（Ｂ）ポリオレフィンエラストマーがポリプロピレンを含む場合、それは成分（Ａ）ポリプロピレンとは異なる。
【００４０】
１つ以上の実施形態では、ポリオレフィンエラストマーは、エチレン／オクテンコポリマーを含む。
【００４１】
本明細書での使用に好適なポリオレフィンエラストマーは、ＡＳＴＭ  Ｄ７９２に従って、０．８５０ｇ／ｃｍ３〜０．９３０ｇ／ｃｍ３（例えば、０．８５０ｇ／ｃｍ３〜０．９２０ｇ／ｃｍ３、０．８５０ｇ／ｃｍ３〜０．９１０ｇ／ｃｍ３、０．８５０ｇ／ｃｍ３〜０．９００ｇ／ｃｍ３、０．８５０ｇ／ｃｍ３〜０．８９０ｇ／ｃｍ３、０．８６０ｇ／ｃｍ３〜０．８８０ｇ／ｃｍ３、０．８６５ｇ／ｃｍ３〜０．８７５ｇ／ｃｍ３など）の密度を有することができる。別の言い方をすると、様々な実施形態では、本明細書での使用に好適なポリオレフィンエラストマーは、ＡＳＴＭ  Ｄ７９２に従って、０．８５０ｇ／ｃｍ３、または０．８６０ｇ／ｃｍ３、または０．８６５ｇ／ｃｍ３〜０．８７５ｇ／ｃｍ３、または０．８８０ｇ／ｃｍ３、または０．８９０ｇ／ｃｍ３、または０．９００ｇ／ｃｍ３、または０．９１０ｇ／ｃｍ３、または０．９２０ｇ／ｃｍ３、または０．９３０ｇ／ｃｍ３の密度を有する。
【００４２】
本明細書での使用に好適なポリオレフィンエラストマーは、ＡＳＴＭ  Ｄ１２３８（１９０℃／２．１６ｋｇ）に従って、０．１ｇ／１０分〜５０ｇ／１０分（例えば、０．１ｇ／１０分〜４０ｇ／１０分、０．１ｇ／１０分〜３０ｇ／１０分、０．１ｇ／１０分〜２０ｇ／１０分、０．１ｇ／１０分〜１５ｇ／１０分、０．５ｇ／１０分〜１０ｇ／１０分、０．５ｇ／１０分〜８ｇ／１０分、１ｇ／１０分〜８ｇ／１０分、２ｇ／１０分〜８ｇ／１０分、３ｇ／１０分〜７ｇ／１０分、４ｇ／１０分〜６ｇ／１０分など）のメルトインデックスを有することができる。別の言い方をすると、特定の実施形態では、本明細書での使用に好適なポリオレフィンエラストマーは、ＡＳＴＭ  Ｄ１２３８（１９０℃／２．１６ｋｇ）に従って、０．１ｇ／１０分、または０．５ｇ／１０分、または１ｇ／１０分、または２ｇ／１０分、または３ｇ／１０分、または４ｇ／１０分〜５ｇ／１０分、または６ｇ／１０分、または８ｇ／１０分、または１０ｇ／１０分、または１５ｇ／１０分、または２０ｇ／１０分、または３０ｇ／１０分、または４０ｇ／１０分、または５０ｇ／１０分のメルトインデックスを有することができる。
【００４３】
本明細書での使用に好適なポリオレフィンエラストマーは、
（ａ）ＡＳＴＭ  Ｄ７９２に従って、０．８５０ｇ／ｃｍ３、もしくは０．８６０ｇ／ｃｍ３、もしくは０．８６５ｇ／ｃｍ３、もしくは０．８７０ｇ／ｃｍ３〜０．８８０ｇ／ｃｍ３、もしくは０．８９０ｇ／ｃｍ３、もしくは０．９００ｇ／ｃｍ３、もしくは０．９０５ｇ／ｃｍ３、もしくは０．９１０ｇ／ｃｍ３、もしくは０．９２０ｇ／ｃｍ３、もしくは０．９３０ｇ／ｃｍ３未満の密度、および／または
（ｂ）ＡＳＴＭ  Ｄ１２３８（１９０℃／２．１６ｋｇ）に従って、０．１ｇ／１０分、もしくは０．５ｇ／１０分、もしくは１ｇ／１０分、もしくは２ｇ／１０分、もしくは３ｇ／１０分、もしくは４ｇ／１０分〜５ｇ／１０分、もしくは６ｇ／１０分、もしくは８ｇ／１０分、もしくは１０ｇ／１０分、もしくは１５ｇ／１０分、もしくは２０ｇ／１０分、もしくは３０ｇ／１０分、もしくは４０ｇ／１０分、もしくは５０ｇ／１０分のメルトインデックスの特性のうちの１つ、または両方を有し得る。
【００４４】
１つ以上の実施形態において、ポリオレフィンエラストマーは、０．８７０ｇ／ｃｍ３（ＡＳＴＭ  Ｄ７９２）の密度および５ｇ／１０分（ＡＳＴＭ  Ｄ１２３８、１９０℃／２．１６ｋｇ）のメルトインデックスを有するエチレン／オクテンコポリマーを含む。
【００４５】
ポリオレフィンエラストマーは、本明細書に開示される１つ以上の実施形態を含み得る。
【００４６】
（Ｃ）アセトアセチル官能基を含むポリマー
本組成物は、アセトアセチル官能基を含むポリマーを含む。特定の実施形態では、本組成物は、組成物の総重量に基づいて０．２重量％〜２０重量％（例えば、０．２重量％〜１５重量％、０．２重量％〜１０重量％、０．３重量％〜５重量％、０．３重量％〜４重量％、０．４重量％〜３重量％、０．４〜重量％〜２．５重量％、および／または０．４重量％〜２．１重量％）のアセトアセチル官能基を含むポリマーを含む。別の言い方をすると、特定の実施形態では、本組成物は、組成物の総重量に基づいて、０．２重量％、または０．３重量％、または０．４重量％、または０．５重量％、または０．８重量％、または１．０重量％、または１．５重量％、または２．０重量％〜２．１重量％、または２．５重量％、または３重量％、または４重量％、または５重量％、または１０重量％、または１５重量％、または２０重量％のアセトアセチル官能基を含むポリマーを含む。
【００４７】
「アセトアセチル官能基を含むポリマー」は、ベースポリマーとグラフト化または他の方法で結合した少なくとも１個のアセトアセチル官能基を有するベースポリマーを含む。
【００４８】
（ｉ）アセトアセチル官能基
アセトアセチル官能基は、以下に表される官能基であり、
【化１】
2020521851.tif 000002
式中、Ｒ１は水素、１〜１０個の炭素原子を有するアルキル、またはフェニルである。
【００４９】
アセトアセチル官能基の例には、以下が含まれ、
【化２】
2020521851.tif 000003
式中、ＸはＯであり、Ｒ１は二価ラジカルであり、Ｒ２はアセトアセチル基をベースポリマーに付加させ得る三価ラジカルである。
【００５０】
アセトアセチル官能基を含むポリマーは、ポリマー分子あたり少なくとも１個または少なくとも２個のアセトアセチル官能基を含む。様々な実施形態において、アセトアセチル官能基を含むポリマーは、ポリマー分子あたり１個または２個のアセトアセチル官能基を含む。
【００５１】
一実施形態では、アセトアセチル官能基を含むポリマーは、アセトアセチル官能基を含むポリマーの総重量に基づいて、０．１重量％、または０．５重量％、または１重量％、または１．５重量％、または２．０重量％、または２．５重量％、または５重量％、または１０重量％、または１５重量％、または２０重量％〜３０重量％、または４０重量％、または５０重量％、または６０重量％のアセトアセチル官能基を含む。
【００５２】
アセトアセチル官能基は、アセトアセトキシエチルメタクリレート（「ＡＡＥＭ」）、アセトアセトキシエチルアクリレート、アセトアセトキシプロピルメタクリレート、アリルアセトアセテート、アセトアセトキシブチルメタクリレート、２，３−ジ（アセトアセトキシ）プロピルメタクリレート、２−（アセトアセトキシ）エチルメタクリレート、ｔ−ブチルアセトアセテート、ジケテンなど、またはそれらの組み合わせのようなアセトアセチル含有モノマーを使用してベースポリマーに組み込まれ得る。アセトアセチル含有モノマーは、乳化重合、分散重合、溶液重合、またはバルク重合などによるフリーラジカル重合を介してベースポリマーに組み込まれ得る。
【００５３】
（ｉｉ）ベースポリマー
アセトアセチル官能基を含むポリマーのベースポリマーは、ポリエチレン、ポリプロピレン、アクリル系ポリマー、酢酸ビニルポリマー、ポリスチレン、スチレン系ブロックコポリマー、エチレン／α−オレフィンコポリマー、およびそれらの組み合わせであり得る
【００５４】
様々な実施形態では、アセトアセチル官能基を含むポリマーのベースポリマーは、ポリエチレンである。ポリエチレンは、本明細書で以前に開示された任意のポリエチレンであり得る。一実施形態では、ポリエチレンは、エチレン／オクテンコポリマー、またはエチレン／ブテンコポリマーなどのエチレン／α−オレフィンインターポリマーである。アセトアセチル官能基を含むポリマーのベースポリマーがポリエチレンであり、ポリオレフィンエラストマーがポリエチレンである場合、アセトアセチル官能基を含む成分（Ｃ）ポリエチレンは、成分（Ｂ）ポリオレフィンエラストマーポリエチレンがアセトアセチル官能基を欠くため、成分（Ｂ）ポリオレフィンエラストマーポリエチレンとは異なる。
【００５５】
様々な実施形態では、アセトアセチル官能基を含むポリマーのベースポリマーは、ポリプロピレンである。ポリプロピレンは、本明細書で以前に開示された任意のポリプロピレンであり得る。アセトアセチル官能基を含むポリマーのベースポリマーがポリプロピレンの場合、アセトアセチル官能基を含む成分（Ｃ）ポリプロピレンは、成分（Ａ）ポリプロピレンがアセトアセチル官能基を欠くため、成分（Ａ）ポリプロピレンとは異なる。
【００５６】
様々な実施形態では、アセトアセチル官能基を含むポリマーのベースポリマーは、アクリル系ポリマーである。「アクリル系ポリマー」は、アクリル酸、メタクリル酸、アクリロニトリル、アクリルアミド、シアノアクリレート、およびそれらの組み合わせに基づくポリエステルである。好適なアクリル系ポリマーの非限定的な例は、Ｄｏｗ  Ｃｈｅｍｉｃａｌ  Ｃｏｍｐａｎｙから入手可能なＦＯＲＭＡＳＨＩＥＬＤ（商標）１２である。
【００５７】
様々な実施形態では、アセトアセチル官能基を含むポリマーのベースポリマーは、酢酸ビニルポリマーである。「酢酸ビニルポリマー」は、重合した酢酸ビニルを含むポリマーであり、任意に少なくとも１つのコモノマーを含み得る。好適な酢酸ビニルポリマーの非限定的な例には、ポリ酢酸ビニル（ＰＶＡ）、ポリ（エチレン酢酸ビニル）（ＰＥＶＡ）、およびそれらの組み合わせが含まれる。
【００５８】
様々な実施形態において、アセトアセチル官能基を含むポリマーのベースポリマーはポリスチレンである。
【００５９】
様々な実施形態では、アセトアセチル基を含むポリマーのベースポリマーは、スチレン系ブロックコポリマーである。スチレン系ブロックポリマーは、スチレン系ブロックコポリマーの総重量に基づいて、１重量％超、または１０重量％、または１５重量％、または１６重量％、または１８重量％〜２０重量％、または２５重量％、または３０重量％、または３５重量％、または４０重量％、または４５重量、または５０重量％未満の重合したスチレンを含む。好適なスチレン系ブロックコポリマーの非限定的な例としては、スチレン−イソプレン−スチレンブロックコポリマー（ＳＩＳ）スチレン−ブタジエン−スチレンブロックコポリマー（ＳＢＳ）、スチレン−エチレン／ブチレン−スチレンブロックコポリマー（ＳＥＢＳ）、スチレン−イソブチレン−スチレンブロックコポリマー（ＳＩＢＳ）、スチレン−エチレン−プロピレン−スチレンブロックコポリマー（ＳＥＰＳ）、およびそれらの混合物が含まれる。好適なスチレン系ブロックポリマーの非限定的な例には、Ｋｒａｔｏｎ社（テキサス州ヒューストン）から入手可能なＫＲＡＴＯＮ  Ｄ１１６１、ＫＲＡＴＯＮ  Ｄ１１１８、ＫＲＡＴＯＮ  Ｇ１６５７などの商品名ＫＲＡＴＯＮで市販されているもの、またはＤｅｘｃｏ  Ｐｏｌｙｍｅｒｓ（テキサス州ヒューストン）から入手可能な４１１３Ａ、４１１４Ａ、４２１３Ａなどの商品名ＶＥＣＴＯＲで市販されているものが含まれる。
【００６０】
様々な実施形態では、アセトアセチル官能基を含むポリマーのベースポリマーは、アクリル系ポリマー、エチレンホモポリマー、エチレン／オクテンコポリマー、エチレン／ブテンコポリマー、プロピレンホモポリマー、酢酸ビニルポリマー、ポリスチレン、ＳＥＢＳ、およびそれらの組み合わせから選択される。
【００６１】
様々な実施形態では、アセトアセチル官能基を含むポリマーは、アセトアセトキシエチルメタクリレート（ＡＡＥＭ）基を含むポリスチレンポリマーである。
【００６２】
本明細書での使用に好適なアセトアセチル官能基を含むポリマーは、５０℃、または６０℃、または７０℃、または７５℃、または８０℃、または８５℃、または９０℃〜９５℃、または１００℃、または１１０℃、または１１５℃、または１２０℃のガラス転移温度（Ｔｇ）を有する。様々な実施形態では、アセトアセチル官能基を含むポリマーは、５０℃超、または６０℃超、または７０℃超のガラス転移温度（Ｔｇ）を有する。
【００６３】
１つ以上の実施形態では、アセトアセチル官能基を含むポリマーは、９０℃のガラス転移温度（Ｔｇ）を有するアセトアセトキシエチルメタクリレート（ＡＡＥＭ）基を含むポリスチレンポリマーである。
【００６４】
アセトアセチル官能基を含むポリマーは、本明細書に開示される１つ以上の実施形態を含み得る。
【００６５】
（Ｄ）相溶化剤成分
本組成物は、相溶化剤成分を含む。特定の実施形態では、本組成物は、組成物の総重量に基づいて、０．０１重量％〜１０重量％（例えば、０．０５重量％〜８．０重量％、０．１重量％〜５．０重量％、０．１重量％〜４．０重量％など）の相溶化剤成分を含む。特定の実施形態では、本組成物は、組成物の総重量に基づいて、０．０１重量％、または０．０５重量％、または０．１重量％、または０．２重量％、または０．３重量％、または０．４重量％、または０．５重量％、または０．６重量％〜０．８重量％、または１．０重量％、または１．５重量％、または２．０重量％、または３．０重量％、または４．０重量％、または５．０重量％、または８．０重量％、または１０重量％の相溶化剤成分を含む。
【００６６】
相溶化剤成分は、（Ｂ）ポリオレフィンエラストマーと（Ｃ）アセトアセチル官能基を含むポリマーとの間の相溶性を改善する。
【００６７】
相溶化剤成分は、スチレン系ブロックコポリマー、エチレンアクリル酸（ＥＡＡ）コポリマー、エチレンエチルアクリレート（ＥＥＡ）コポリマー、ブロック複合体、特定のブロック複合体、結晶性ブロック複合体、および／またはそれらの組み合わせであり得る。
【００６８】
様々な実施形態では、相溶化剤成分はスチレン系ブロックコポリマーである。スチレン系ブロックコポリマーは、本明細書に開示される任意のスチレン系ブロックコポリマーであり得る。一実施形態では、スチレン系ブロックコポリマーはＳＥＢＳである。
【００６９】
本明細書での使用に好適なスチレン系ブロックコポリマーは、ＡＳＴＭ  Ｄ７９２に従って、０．８５０ｇ／ｃｍ３、または０．８６０ｇ／ｃｍ３、または０．８７０ｇ／ｃｍ３、または０．８８０ｇ／ｃｍ３〜０．８８５ｇ／ｃｍ３、または０．８９０ｇ／ｃｍ３、または０．９００ｇ／ｃｍ３の密度を有することができる。
【００７０】
本明細書での使用に好適なスチレン系ブロックコポリマーは、５ｇ／１０分、または１０ｇ／１０分、または１５ｇ／１０分、または２０ｇ／１０分〜２５ｇ／１０分、または３０ｇ／１０分、または４０ｇ／１０分、または５０ｇ／１０分（ＡＳＴＭ  Ｄ１２３８、２３０℃／５．００ｋｇ）のメルトフローレートを有することができる。
【００７１】
本明細書での使用に好適なスチレン系ブロックコポリマーは、
（ａ）ＡＳＴＭ  Ｄ７９２に従って、０．８５０ｇ／ｃｍ３、または０．８６０ｇ／ｃｍ３、または０．８７０ｇ／ｃｍ３、または０．８８０ｇ／ｃｍ３〜０．８８５ｇ／ｃｍ３、または０．８９０ｇ／ｃｍ３、または０．９００ｇ／ｃｍ３の密度、および／または
（ｂ）５ｇ／１０分、または１０ｇ／１０分、または１５ｇ／１０分、または２０ｇ／１０分〜２５ｇ／１０分、または３０ｇ／１０分、または４０ｇ／１０分、または５０ｇ／１０分（ＡＳＴＭ  Ｄ１２３８、２３０℃／５．００ｋｇ）のメルトフローレートの特性のうちの１つまたは両方を有することができる。
【００７２】
１つ以上の実施形態では、相溶化剤成分は、ＡＳＴＭ  Ｄ７９２に従って、０．８８０ｇ／ｃｍ３の密度、および２２ｇ／１０分（ＡＳＴＭ  Ｄ１２３８  ２３０℃／５．００ｋｇ）のメルトフローレートを有するＳＥＢＳであるスチレン系ブロックコポリマーである。
【００７３】
アセトアセチル官能基と相溶化剤成分とを含むポリマーのベースポリマーは、それぞれスチレン系ブロックコポリマーであり得るが、成分（Ｄ）相溶化剤がアセトアセチル官能基を欠くため、アセトアセチル官能基を含む成分（Ｃ）ポリマーと成分（Ｄ）相溶化剤とは異なる。
【００７４】
様々な実施形態では、相溶化剤成分は、エチレンアクリル酸（ＥＡＡ）コポリマーである。一実施形態では、ＥＥＡコポリマーは、ＥＥＡコポリマーの総重量に基づいて１重量％、または５重量％、または１０重量％、または１２重量％、または１５重量％、または１８重量％〜１９重量％、または２０重量％、または２５重量％、または３０重量％、または４０重量％、または５０重量％未満の重合したエチルアクリレートを含み得る。本明細書での使用に好適なＥＥＡコポリマーは、ＡＳＴＭ  Ｄ７９２に従って、０．９２０ｇ／ｃｍ３、または０．９２５ｇ／ｃｍ３、または０．９３０ｇ／ｃｍ３〜０．９３５ｇ／ｃｍ３、または０．９４０ｇ／ｃｍ３、または０．９４５ｇ／ｃｍ３の密度を有し得る。本明細書での使用に好適なＥＥＡコポリマーは、０．５ｇ／１０分、または１ｇ／１０分、または２ｇ／１０分、または５ｇ／１０分〜６ｇ／１０分、または８ｇ／１０分、または１０ｇ／１０分、または１５ｇ／１０分、または２０ｇ／１０分（ＡＳＴＭ  Ｄ１２３８、１９０℃／２．１６ｋｇ）のメルトインデックスを有し得る。
【００７５】
１つ以上の実施形態では、相溶化剤成分は、ＥＥＡコポリマーの総重量に基づいて、１８．５重量％の重合したエチルアクリレートを含み、かつＡＳＴＭ  Ｄ７９２に従って、０．９３１ｇ／ｃｍ３の密度および６．０ｇ／１０分のメルトインデックス（ＡＳＴＭ  Ｄ１２３８、１９０℃／２．１６ｋｇ）を有するＥＥＡコポリマーである。
【００７６】
特定の実施形態では、相溶化剤成分はブロック複合体である。「ブロック複合体」は、１０ｍｏｌ％〜９０ｍｏｌ％のエチレン含有量を有するエチレン系ポリマー（ＥＰ）（ソフトコポリマー）、９０ｍｏｌ％を超えるα−オレフィン含有量を有するα−オレフィン系ポリマー（ＡＯＰ）（ハードコポリマー）、ならびにエチレンブロック／セグメント（ＥＢ）（ソフトブロック）およびα−オレフィンブロック／セグメント（ＡＯＢ）（ハードブロック）を有するブロックコポリマー（ジブロック）を含むポリマーを指し、ブロックコポリマーのエチレンブロックは、ブロック複合体のエチレン系ポリマーと同じ組成物であり、ブロックコポリマーのα−オレフィンブロックは、ブロック複合体のα−オレフィン系ポリマーと同じ組成物である。エチレン系ポリマーとアルファ−オレフィン系ポリマーの量との間の組成の分割は、ブロックコポリマー中の対応するブロック間の組成の分割と本質的に同じである。本開示のブロック複合体は、参照により本明細書に組み込まれる米国特許第８，０５３，５２９号、第８，６８６，０８７号、および第８，７１６，４００号に開示されているものと同様である。ブロック複合体の生成に有用な好適なプロセスは、米国特許第８，０５３，５２９号、同第８，６８６，０８７号、および同第８，７１６，４００号に見出され得る。
【００７７】
「ハード」ブロック／セグメントは、モノマー（例えば、プロピレン）が９０モルパーセントを超える量で存在する、重合単位の高度に結晶性のブロックを指す。換言すると、ハードブロック／セグメント中のコモノマー含量（例えば、エチレン含量）は、１０モル％未満である。いくつかの実施形態では、ハードセグメントは、全てまたは実質的に全てのプロピレン単位（例えば、ｉＰＰ、すなわち、アイソタクチックポリプロピレン、コポリマーまたはホモポリマーブロック）を含む。一方、「ソフト」ブロック／セグメントは、モノマー（例えば、エチレン）が、１０モルパーセント〜９０モルパーセントの量で存在する、重合単位の、非晶質、実質的に非晶質、またはエラストマー系ブロックを指す。
【００７８】
例示的な実施形態では、ブロック複合体は、ブロック複合体の総重量に基づいて、２５重量％〜７０重量％（例えば、２５重量％〜６０重量％、２５重量％〜５５重量％、および３０重量％〜５０重量％）の総エチレン含量を有し得る。換言すると、特定の実施形態では、ブロック複合体は、ブロック複合体の総重量に基づいて、２０重量％、または２５重量％、または３０重量％、または３５重量％、または４０重量％〜４５重量％、〜５０重量％、または５５重量％、または６０重量％、または６５重量％、または７０重量％、または７５重量％、または８０重量％の重合したエチレンを含み得る。ブロック複合体の総重量の残りは、少なくとも１つのＣ３−１０アルファ−オレフィン由来の単位によって占められ得る。例えば、ブロック複合体の総重量の残りは、プロピレン由来の単位によって占められ得る。
【００７９】
例示的な実施形態では、ブロック複合体は、１０ｍｏｌ％〜９０ｍｏｌ％のエチレン含量を有するソフトコポリマーと、９０ｍｏｌ％超のプロピレン含量を有するハードコポリマーと、ソフトブロック（すなわち、ソフトセグメント）およびハードブロック（すなわちハードセグメント）を有するブロックコポリマー（例えば、ジブロック）とを含むポリマーを指し、ここで、ブロックコポリマーのハードブロックは、ブロック複合体のハードコポリマーと同じ組成であり、ブロックコポリマーのソフトブロックは、ブロック複合体のソフトコポリマーと同じ組成である。ソフトコポリマーとハードコポリマーの量との間の組成の分割は、ブロックコポリマー中の対応するブロック間のものと本質的に同じであり得る。
【００８０】
特定の実施形態では、ブロック複合体は、１０重量％超〜８６重量％未満のエチレン含量を有するソフトコポリマーと、８０重量％超〜１００重量％以下のプロピレン含量を有するハードコポリマーと、ソフトブロック（すなわち、ソフトセグメント）およびハードブロック（すなわちハードセグメント）を有するブロックコポリマー（例えば、ジブロック）とを含むポリマーを指し、ここで、ブロックコポリマーのハードブロックは、ブロック複合体のハードコポリマーと同じ組成であり、ブロックコポリマーのソフトブロックは、ブロック複合体のソフトコポリマーと同じ組成である。ソフトコポリマーとハードコポリマーの量との間の組成の分割は、ブロックコポリマー中の対応するブロック間のものと本質的に同じであり得る。
【００８１】
例示的な実施形態では、ハードブロックは、重合したα−オレフィン単位（例えば、プロピレン）の高度結晶性ブロックを指す。ハードブロックでは、モノマー（すなわち、プロピレン）は、８０重量％超の量（例えば、８５重量％超、９０重量％超、および／または９５重量％超）で存在し得る。ハードブロックの残りは、２０重量％未満（例えば、１５重量％未満、および／または１０重量％未満）の量のコモノマー（例えば、エチレン）であり得る。例示的な実施形態では、ハードブロックは、ｉＰＰ（アイソタクチック）ホモポリマーブロック、または１０重量％未満のエチレンを有するｉＰＰコポリマーブロックのような、全てまたは実質的に全てのプロピレン単位を含む。例示的な実施形態では、ソフトブロックは、重合したエチレン単位の非晶質、実質的に非晶質、またはエラストマーなブロックを指す。ソフトブロックでは、モノマー（すなわち、エチレン）は、２０重量％超〜１００重量％以下（例えば、４０重量％〜９９重量％、４５重量％〜９０重量％、および／または５０重量％〜８０重量％）の量で存在し得る。ソフトブロックの残りは、コモノマー（例えば、プロピレン）であり得る。
【００８２】
例示的な実施形態によれば、ブロック複合体は、３０〜７０重量％のハードブロックおよび３０〜７０重量％のソフトブロックを有するブロックコポリマーを含む。換言すれば、ブロック複合体は、ブロックコポリマーの重量に基づいて３０〜７０重量％のハードブロックおよび３０〜７０重量％のソフトブロックを有するブロックコポリマーを含む。
【００８３】
例示的な一実施形態によれば、ブロック複合体のブロックコポリマーは、式（ＥＰ）−（ｉＰＰ）を有し、式中、ＥＰは、重合したエチレンおよびプロピレンモノマー単位のソフトブロック（例えば、５０〜８０重量％のエチレンおよび残りのプロピレン）を表し、ｉＰＰは、アイソタクチックプロピレンホモポリマーまたはアイソタクチックプロピレンコポリマー（例えば、１０重量％未満のエチレンおよび残りのプロピレン）のハードブロックを表す。
【００８４】
ブロック複合体は、０．５重量％〜９５．０重量％のＥＰ、０．５〜９５．０重量％のｉＰＰ、および５．０重量％〜９９．０重量％のブロックコポリマーを含み得る。重量パーセントは、ブロック複合体の総重量に基づく。ＥＰ、ｉＰＰ、およびブロックコポリマーの重量パーセントの合計は１００％に等しい。ブロックコポリマーの相対量の例示的測定は、以下にさらに論じるように、ブロック複合体インデックス（ＢＣＩ）と呼ばれる。ブロック複合体についてのＢＣＩは、０より大きく、かつ１．０未満である。本明細書での使用に好適なブロック複合体は、０．１、または０．２、または０．３、または０．４〜０．５、または０．６、または０．７、または０．８、または０．９、または１．０のブロック複合体インデックス（ＢＣＩ）を有することができる。本明細書で使用される「ＢＣＩ」は、ジブロックコポリマーの重量パーセントを１００％で割ったもの（すなわち、重量分率）である。ブロック複合体インデックスの値は、０〜１の範囲であり得、ここで、１は１００％ジブロックに等しく、ゼロ（０）は従来のブレンドまたはランダムコポリマーなどの材料に対するものである。ＢＣＩを決定する方法は、例えば、米国公開特許出願第２０１１／００８２２５８号の段落［０１７０］〜［０１８９］、または米国特許第８，７１６，４００号の３３列〜３５列に見出すことができ、それぞれ参照により本明細書に組み込まれる。
【００８５】
いくつかの実施形態では、ブロック複合体は、１超〜２０以下の微細構造インデックスを有し得る。微細構造インデックスは、ランダムコポリマーからブロックコポリマーを区別化するための、溶媒勾配相互作用クロマトグラフィー（ＳＧＩＣ）分離を用いる推定である。特に、微細構造インデックスの推定は、２つの画分の区別化、すなわち、より高含量のランダムコポリマーを有する画分と、より高含量のブロックコポリマーを有する画分の区別化に依存し、このランダムコポリマーおよびブロックコポリマーは、本質的に同じ化学組成を有する。初期溶出画分（すなわち、第１の画分）はランダムコポリマーに相関し、後期溶出成分（すなわち、第２の画分）はブロックコポリマーに相関する。微細構造インデックスの算出については後述する。
【００８６】
ブロック複合体は、１０，０００ｇ／ｍｏｌ〜２，５００，００ｇ／ｍｏｌ、３５，０００ｇ／ｍｏｌ〜１，０００，０００ｇ／ｍｏｌ、５０，０００ｇ／ｍｏｌ〜３００，０００ｇ／ｍｏｌ、および／または５０，０００ｇ／ｍｏｌ〜２００，０００ｇ／ｍｏｌの重量平均分子量（Ｍｗ）を有し得る。例えば、Ｍｗは、２０ｋｇ／ｍｏｌ〜１０００ｋｇ／ｍｏｌ、５０ｋｇ／ｍｏｌ〜５００ｋｇ／ｍｏｌ、および／または８０ｋｇ／ｍｏｌ〜２００ｋｇ／ｍｏｌであり得る。ブロック複合体の分子量分布（Ｍｗ／Ｍｎ）または多分散度は、５未満、１〜５、および／または１．５〜４であり得る。本明細書での使用に好適なブロック複合体は、１．０超、または１．５、または２．０、または３．０〜３．５、または４．０、または５．０のＭｗ／Ｍｎを有することができる。重量平均分子量（Ｍｗ）および数平均分子量（Ｍｎ）は、ポリマー技術分野において周知であり、当業者に既知の方法によって決定することができる。
【００８７】
ブロック複合体のメルトフローレート（ＭＦＲ）は、ＡＳＴＭ  Ｄ−１２３８またはＩＳＯ  １１３３（２３０℃、２．１６ｋｇ）に従って測定し、０．１ｇ／１０分〜１，０００ｇ／１０分であり得る。例えば、ブロック複合体のメルトフローレートは、３ｇ／１０分〜６０ｇ／１０分（例えば、３ｇ／１０分〜２０ｇ／１０分、３ｇ／１０分〜１５ｇ／１０分、および３ｇ／１０分〜１０ｇ／１０分）であり得る。本明細書での使用に好適なブロック複合体は、０．５ｇ／１０分、または１ｇ／１０分、または２ｇ／１０分、または５ｇ／１０分、または６ｇ／１０分〜７ｇ／１０分、または８ｇ／１０分、または１０ｇ／１０分、または１５ｇ／１０分、または２０ｇ／１０分（ＡＳＴＭ  Ｄ１２３８、２３０℃／２．１６  ｋｇ）のメルトフローレートを有することができる。
【００８８】
ブロック複合体の密度は、ＡＳＴＭ  Ｄ７９２に従って、０．８５０ｇ／ｃｃ〜０．９２０ｇ／ｃｃであり得る。例示的な実施形態では、ブロック複合体の密度は、０．８６０〜０．８９５ｇ／ｃｃ、０．８６５〜０．８９５、および／または０．８６５〜０．８９０ｇ／ｃｃである。本明細書での使用に好適なブロック複合体は、０．８５０ｇ／ｃｃ、または０．８６０ｇ／ｃｃ、または０．８７０ｇ／ｃｃ、または０．８７５ｇ／ｃｃ〜０．８８０ｇ／ｃｃ、または０．８９０ｇ／ｃｃ、または０．９００ｇ／ｃｃの密度を有することができる。
【００８９】
ブロック複合体は、９０℃超の（例えば、１００℃超の）第２のピークＴｍを有し得る。例示的な実施形態によれば、ブロック複合体は、１００℃〜１５０℃の範囲で第２のピークＴｍを呈する。
【００９０】
特定の実施形態では、ブロック複合体は、１重量％、または１０重量％、または２０重量％、または３０重量％〜５０重量％、または５５重量％、または７０重量％、または８０重量％、または９９重量％のエチレン／プロピレン（ＥＰ）ソフトブロック（ＥＰブロックの総重量に基づいて６５重量％のエチレンを有する）と、１重量％、または１０重量％、または２０重量％、または３０重量％〜５０重量％、または５５重量％、または７０重量％、または８０重量％、または９９重量％のアイソタクチックポリプロピレン（ｉＰＰ）ハードブロックと、を有するブロックコポリマーである「ＥＰ／ｉＰＰジブロック」を含む。
【００９１】
本明細書での使用に好適なブロック複合体は、７０℃、または７５℃、または８０℃、または９０℃、または９５℃〜９７℃、または１００℃、または１１０℃、または１２０℃の結晶化温度（Ｔｃ）を有することができる。
【００９２】
本明細書での使用に好適なブロック複合体は、４０Ｊ／ｇ、または４５Ｊ／ｇ、または５０Ｊ／ｇ〜５５Ｊ／ｇ、または６０Ｊ／ｇ、または６５Ｊ／ｇ、または７０Ｊ／ｇの融解熱（Ｈｆ）を有することができる。
【００９３】
本明細書での使用に好適なブロック複合体は、
（ａ）ＥＰ／ｉＰＰジブロックの総重量に基づいて１重量％、もしくは１０重量％、もしくは２０重量％、もしくは３０重量％〜５０重量％、もしくは５５重量％、もしくは７０重量％、もしくは８０重量％、もしくは９９重量％のＥＰソフトブロック、
（ｂ）ＥＰ／ｉＰＰジブロックの総重量に基づいて１重量％、もしくは１０重量％、もしくは２０重量％、もしくは３０重量％〜５０重量％、もしくは５５重量％、もしくは７０重量％、もしくは８０重量％、もしくは９９重量％のｉＰＰハードブロック、
（ｃ）０．５ｇ／１０分、もしくは１ｇ／１０分、もしくは２ｇ／１０分、もしくは５ｇ／１０分、もしくは６ｇ／１０分〜７ｇ／１０分、もしくは８ｇ／１０分、もしくは１０ｇ／１０分、もしくは１５ｇ／１０分、もしくは２０ｇ／１０分（２３０℃／２．１６ｋｇ）のメルトフローレート、
（ｄ）７０℃、もしくは７５℃、もしくは８０℃、もしくは９０℃、もしくは９５℃〜９７℃、もしくは１００℃、もしくは１１０℃、もしくは１２０℃の結晶化温度（Ｔｃ）、
（ｅ）４０Ｊ／ｇ、もしくは４５Ｊ／ｇ、もしくは５０Ｊ／ｇ〜５５Ｊ／ｇ、もしくは６０Ｊ／ｇ、もしくは６５Ｊ／ｇ、もしくは７０Ｊ／ｇの融解熱（Ｈｆ）、
（ｆ）１．０超、もしくは１．５、もしくは２．０、もしくは３．０〜３．５、もしくは４．０、もしくは５．０のＭｗ／Ｍｎ、
（ｇ）０．８５０ｇ／ｃｃ、もしくは０．８６０ｇ／ｃｃ、もしくは０．８７０ｇ／ｃｃ、もしくは０．８７５ｇ／ｃｃ〜０．８８０ｇ／ｃｃ、もしくは０．８９０ｇ／ｃｃ、もしくは０．９００ｇ／ｃｃの密度、および／または
（ｈ）０．１、もしくは０．２、もしくは０．３、もしくは０．４〜０．５、もしくは０．６、もしくは０．７、もしくは０．８、もしくは０．９、もしくは１．０のＢＣＩの特性のうちの１つ、いくつか、または全てを有することができる。
【００９４】
様々な実施形態では、ブロック複合体は、特性（ａ）〜（ｈ）のうちの少なくとも２つ、または少なくとも３つ、または少なくとも４つ、または少なくとも５つ、または少なくとも６つ、または少なくとも７つ、または全てを有する。
【００９５】
１つ以上の実施形態では、相溶化剤は、５４．３重量％のＥＰブロック、４５．７重量％のｉＰＰブロック、ＥＰブロックの総重量に基づいて６５重量％のエチレン、ブロック複合体の総重量に基づいて３５．５重量％のエチレン、６．５ｇ／１０分（２３０℃／２．１６ｋｇ）のメルトフローレート、９６℃の結晶化温度（Ｔｃ）、５２Ｊ／ｇの融解熱（Ｈｆ）、２．９８のＭｗ／Ｍｎ、０．８７９ｇ／ｃｃの密度、および０．４８２のＢＣＩを有するブロック複合体である。
【００９６】
一実施形態では、相溶化剤は特定のブロック複合体である。「特定のブロック複合体」は、７８ｍｏｌ％〜９０ｍｏｌ％のエチレン含有量を有するエチレン系ポリマー（ＥＰ）（ソフトコポリマー）、６１ｍｏｌ％〜９０ｍｏｌ％のα−オレフィン含有量を有するα−オレフィン系ポリマー（ＡＯＰ）（ハードコポリマー）、ならびにエチレンブロック／セグメント（ＥＢ）およびα−オレフィンブロック／セグメント（ＡＯＢ）を有するブロックコポリマー（ジブロック）を含むポリマーを指し、ブロックコポリマーのエチレンブロックは、特定のブロック複合体のエチレン系ポリマーと同じ組成物であり、ブロックコポリマーのα−オレフィンブロックは、特定のブロック複合体のα−オレフィン系ポリマーと同じ組成物である。エチレン系ポリマーとアルファ−オレフィン系ポリマーの量との間の組成の分割は、ブロックコポリマー中の対応するブロック間の組成の分割と本質的に同じである。本開示の特定のブロック複合体は、参照により本明細書に組み込まれるＷＯ２０１７／０４４５４７に開示されているものと同様である。
【００９７】
一実施形態では、相溶化剤は結晶性ブロック複合体である。「結晶性ブロック複合体」は、９０ｍｏｌ％を超えるエチレン含有量を有する結晶性エチレン系ポリマー（ＣＥＰ）と、９０ｍｏｌ％を超えるアルファ−オレフィン含有量を有する結晶性アルファ−オレフィン系ポリマー（ＣＡＯＰ）と、結晶性エチレンブロック（ＣＥＢ）および結晶性アルファ−オレフィンブロック（ＣＡＯＢ）を有するブロックコポリマー（ジブロック）とを含むポリマーを指し、ブロックコポリマーのＣＥＢは、結晶性ブロック複合体のＣＥＰと同じ組成物であり、ブロックコポリマーのＣＡＯＢは、結晶性ブロック複合体のＣＡＯＰと同じ組成物である。ＣＥＰとＣＡＯＰの量との間の組成の分割は、ブロックコポリマー中の対応するブロック間の組成の分割と本質的に同じである。本開示の結晶性ブロック複合体は、参照により本明細書に組み込まれるＷＯ２０１６／００２８９６１  Ａ１に開示されているものと同様である。
【００９８】
相溶化剤は、本明細書に開示される１つ以上の実施形態を含み得る。
【００９９】
（Ｅ）添加剤成分
特定の実施形態では、本組成物は、１つ以上の任意の添加剤を含む添加剤成分を含み得る。特定の実施形態では、本組成物は、組成物の総重量に基づいて０重量％〜３０重量％（例えば、５重量％〜２５重量％、１０重量％〜２０重量％、１２重量％〜１８重量％、１５重量％〜１８重量％、および／または１６重量％〜１７重量％）の添加剤成分を含む。別の言い方をすると、特定の実施形態では、本組成物は、組成物の総重量に基づいて０重量％、または５重量％、または１０重量％、または１２重量％、または１５重量％、または１６重量％〜１７重量％、または１８重量％、または２０重量％、または２５重量％、または３０重量％の添加剤成分を含む。
【０１００】
組成物に導入できる従来の添加剤は、タルク、酸化防止剤、鉱油、顔料、加工助剤、難燃剤、紫外線（ＵＶ）安定剤、補強充填剤、炭酸カルシウム、雲母、ガラス繊維、ウィスカ、傷防止添加剤、およびそれらの組み合わせである。
【０１０１】
一実施形態では、組成物は、ＩＭＥＲＹＳから入手可能なＪｅｔＦｉｌ（商標）７００などのタルクを含む。タルクは、典型的には、組成物の総重量に基づいて０重量％、または１重量％、または５重量％、または１０重量％、または１５重量％、または１６重量％〜１７重量％、または１８重量％、または２０重量、または２５重量％、または３０重量％の量で使用される。
【０１０２】
好適な酸化防止剤の非限定的な例には、トリス（２，４−ジｔｅｒｔ−ブチルフェニル）ホスファイト、ペンタエリスリトールテトラキス［３−［３，５−ジ−ｔｅｒｔ−ブチル−４−ヒドロキシフェニル］プロピオネート］、およびそれらの組み合わせが含まれる。一実施形態では、組成物は、５０重量％のトリス（２，４−ジｔｅｒｔ−ブチルフェニル）ホスファイトおよび５０重量％のペンタエリスリトールテトラキス［３−［３，５−ジ−ｔｅｒｔ−ブチル−４−ヒドロキシフェニル］プロピオネート］のブレンドを含むＩＲＧＡＮＯＸ（商標）Ｂ  ２２５などの酸化防止剤を含む。酸化防止剤は、組成物の総重量に基づいて０重量％、または０．０５重量％、または０．１重量％、または０．２重量％〜０．３重量％、または０．５重量％、または１重量％、または２重量％の量で使用される。
【０１０３】
一実施形態では、組成物は、加工助剤を含む。好適な加工助剤の非限定的な例には、ステアリン酸カルシウムが含まれる。加工助剤は、典型的には、組成物の総重量に基づいて０重量％、または０．０５重量％、または０．１重量％〜０．５重量％、または１重量％、または２重量％の量で使用される。
【０１０４】
一実施形態では、組成物は、紫外線（ＵＶ）安定剤を含む。好適な紫外線（ＵＶ）安定剤の非限定的な例には、ビス（２，２，６，６，−テトラメチル−４−ピペリジル）セバセエート（ＢＡＳＦからＴｉｎｕｖｉｎ（商標）７７０として市販されている）などのヒンダードアミン光安定剤（ＨＡＬＳ）、およびポリ［［６−［（１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］（ＢＡＳＦからＣｈｉｍａｓｓｏｒｂ（商標）９４４として市販されている）が含まれる。ＵＶ安定剤は、典型的には、組成物の総重量に基づいて０．０５重量％、または０．１重量％、または０．５重量％〜１重量％、または２重量％の量で使用される。
【０１０５】
一実施形態では、組成物は、補強充填剤を含む。補強充填剤の非限定的な例には、ガラス繊維、雲母、ウィスカ、炭酸カルシウム（ＣａＣＯ３）、およびそれらの組み合わせが含まれる。補強充填剤は、典型的には、組成物の総重量に基づいて２重量％、または５重量％〜１０重量％、または１５重量％、または２０重量％の量で使用される。
【０１０６】
一実施形態では、組成物は、タルクおよび酸化防止剤を含む。
【０１０７】
一実施形態では、組成物は、組成物の総重量に基づいて０重量％、または０重量％超、または１重量％、または５重量％、または１０重量％、または１５重量％、または１６重量％〜１７重量％、または２０重量％、または２５重量％、または３０重量％の全添加剤を含む。
【０１０８】
添加剤は、本明細書に開示される１つ以上の実施形態を含み得る。
【０１０９】
組成物
本開示は、組成物、およびさらに、
（Ａ）ポリプロピレンポリマーと、
（Ｂ）ポリオレフィンエラストマーと、
（Ｃ）アセトアセチル官能基を含むポリマーと、
（Ｄ）相溶化剤成分と、
（Ｅ）任意の添加剤成分と、を含む、熱可塑性ポリオレフィン（ＰＯＥ）組成物を提供する。
【０１１０】
様々な実施形態では、組成物は、
（Ａ）５０重量％〜８５重量％のポリプロピレンポリマーと、
（Ｂ）５重量％〜３５重量％のポリオレフィンエラストマーと、
（Ｃ）０．２重量％〜２０重量％のアセトアセチル官能基を含むポリマーと、
（Ｄ）０．０１重量％から１０重量％の相溶化剤成分と、
（Ｅ）０重量％〜３０重量％の添加剤成分と、を含む。
【０１１１】
様々な実施形態では、組成物は、
（Ａ）５０重量％、または５５重量％、または５９重量％〜６３重量％、または６５重量％、または７０重量％、または７５重量％、または８０重量％、または８５重量％のポリプロピレンインパクトコポリマーと、
（Ｂ）５重量％、または１０重量％、または１５重量％、または１９重量％〜２１重量％、または２５重量％、または３０重量％、または３５重量％のエチレン／オクタンコポリマーと、
（Ｃ）０．２重量％、または０．４重量％、または０．５重量％〜１重量％、または１．５重量％、または２重量％、または２．５重量％、または５重量％、または１０重量％、または１５重量％、または２０重量％のアセトアセトキシエチルメタクリレート（ＡＡＥＭ）基を含むポリスチレンポリマーと、
（Ｄ）０．０１重量％、または０．０５重量％、または０．１重量％〜０．６重量％、または１．０重量％、または１．５重量％、または２．０重量％、または２．５重量％、または３．０重量％、または３．５重量％、または４．０重量％、または５．０重量％、または１０重量％のＳＥＢＳ、ＥＥＡコポリマー、ブロック複合体、およびそれらの組み合わせから選択される相溶化剤成分と、
（Ｅ）５重量％、または１０重量％、または１５重量％〜１６重量％、または１８重量％、または２０重量％、または２５重量％、または３０重量％のタルク、酸化防止剤、加工助剤、補強充填剤、およびそれらの組み合わせから選択される添加剤成分と、を含む。
【０１１２】
前述の組成物の各々における成分の合計が、１００重量パーセントをもたらすことが理解される。
【０１１３】
本組成物は、（Ａ）ポリプロピレンと、（Ｂ）ポリオレフィンエラストマーと、（Ｃ）アセトアセチル官能基を含むポリマーと、（Ｄ）相溶化剤成分との少なくとも４つの異なる成分を含む。したがって、１つの成分が２つの成分として機能し得ない。例えば、アセトアセチル官能基を含む（Ｃ）ポリマーのベースポリマー、ならびに（Ａ）ポリプロピレンおよび（Ｂ）ポリオレフィンエラストマーのそれぞれはポリプロピレンであり得るが、アセトアセチル官能基を含む（Ｃ）ポリプロピレンは、（Ａ）ポリプロピレンおよび（Ｂ）ポリオレフィンエラストマーのポリプロピレンがアセトアセチル官能基を欠くため、（Ａ）ポリプロピレンおよび（Ｂ）ポリオレフィンエラストマーのポリプロピレンとは異なる。さらに、（Ａ）ポリプロピレンおよび（Ｂ）ポリオレフィンエラストマーのそれぞれがポリプロピレンである場合、それらは異なるポリプロピレン（例えば、プロピレンインパクトコポリマーおよびプロピレンホモポリマー）である。
【０１１４】
本組成物は、アルデヒドの低減（すなわち、還元）を有利に引き起こす。アルデヒドは、人間および／動物の健康にとって危険であり得る。アルデヒドはまた環境にも有害であり得る。アルデヒドの非限定的な例には、ホルムアルデヒド、アセトアルデヒド、アクロレイン、プロピオンアルデヒド、およびクロトンアルデヒドが含まれる。
【０１１５】
様々な実施形態では、本発明の組成物は、以下の試験方法セクションに記載されているＶＯＣ試験方法に従って測定されるように、０．０２ｍｇ／ｍ３以下のホルムアルデヒドを含む。特定の実施形態では、本組成物は、ＶＯＣ試験方法に従って測定した場合、０ｍｇ／ｍ３〜０．０１ｍｇ／ｍ３以下、または０．０２ｍｇ／ｍ３以下、または０．０３ｍｇ／ｍ３未満、または０．０５ｍｇ／ｍ３未満、０．１０ｍｇ／ｍ３未満、または０．２０ｍｇ／ｍ３未満、または０．２５ｍｇ／ｍ３未満のホルムアルデヒドを含む。
【０１１６】
様々な実施形態では、本組成物は、ＶＯＣ試験方法に従って測定した場合、４．００ｍｇ／ｍ３未満のアセトアルデヒドを含む。特定の実施形態では、本組成物は、ＶＯＣ試験方法に従って測定した場合、０ｍｇ／ｍ３〜１．７０ｍｇ／ｍ３、または２．００ｍｇ／ｍ３、または２．３０ｍｇ／ｍ３、または２．５０ｍｇ／ｍ３、または２．６０ｍｇ／ｍ３、または２．８０ｍｇ／ｍ３、または２．９０ｍｇ／ｍ３、または３．００ｍｇ／ｍ３、または３．３０ｍｇ／ｍ３、３．５０ｍｇ／ｍ３、または３．９０ｍｇ／ｍ３、３．９３ｍｇ／ｍ３、または３．９５ｍｇ／ｍ３、または４．００ｍｇ／ｍ３未満のアセトアルデヒドを含む。
【０１１７】
様々な実施形態では、本組成物は、ＶＯＣ試験方法に従って測定した場合、０．０１ｍｇ／ｍ３未満のアクロレインを含む。特定の実施形態では、本組成物は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のアクロレインを含む。
【０１１８】
様々な実施形態では、本組成物は、ＶＯＣ試験方法に従って測定した場合、１．００ｍｇ／ｍ３未満のプロピオンアルデヒドを含む。特定の実施形態では、本組成物は、ＶＯＣ試験方法に従って測定した場合、０ｍｇ／ｍ３〜０．０１ｍｇ／ｍ３未満、または０．０５ｍｇ／ｍ３未満、または０．１０ｍｇ／ｍ３未満、または０．２０ｍｇ／ｍ３未満、または０．２５ｍｇ／ｍ３未満、または０．３０ｍｇ／ｍ３未満、または０．３５ｍｇ／ｍ３未満、または０．４０ｍｇ／ｍ３未満、または０．４５ｍｇ／ｍ３未満、または０．５０ｍｇ／ｍ３未満、または０．６０ｍｇ／ｍ３未満、または０．７０ｍｇ／ｍ３未満、または０．８０ｍｇ／ｍ３未満、または０．９０ｍｇ／ｍ３未満、または１．００ｍｇ／ｍ３未満のプロピオンアルデヒドを含む。
【０１１９】
様々な実施形態では、本組成物は、ＶＯＣ試験方法に従って測定した場合、０．０３ｍｇ／ｍ３以下のクロトンアルデヒドを含む。特定の実施形態では、本組成物は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３以下、または０．０５ｍｇ／ｍ３未満、または０．０６ｍｇ／ｍ３未満のクロトンアルデヒドを含む。
【０１２０】
様々な実施形態では、本組成物は、ＩＳＯ  １７８に従って測定した場合、１２００ＭＰａ、または１４００ＭＰａ〜１７７５ＭＰａ、または１８００ＭＰａ、または２０００ＭＰａの曲げ弾性率（ヤング率）を有する。特定の実施形態では、本組成物は、ＩＳＯ  １７８に従って測定した場合、１４５０ＭＰａを超える曲げ弾性率（ヤング率）を有する。
【０１２１】
様々な実施形態では、本組成物は、ＩＳＯ  １７８に従って測定した場合、２０ＭＰａ、または２５ＭＰａ〜３５ＭＰａ、または４０ＭＰａの曲げ降伏強度を有する。特定の実施形態では、本組成物は、ＩＳＯ  １７８に従って測定した場合、２５ＭＰａを超える曲げ降伏強度を有する。
【０１２２】
様々な実施形態では、本組成物は、ＩＳＯ  ５２７に従って測定した場合、１０００ＭＰａ、または１２５０ＭＰａ〜１６５０ＭＰａ、または２０００ＭＰａの引張弾性率を有する。特定の実施形態では、本組成物は、ＩＳＯ  ５２７に従って測定した場合、１２５０ＭＰａを超える引張弾性率を有する。
【０１２３】
様々な実施形態では、本組成物は、ＩＳＯ  ５２７に従って測定した場合、１８ＭＰａ、または２０ＭＰａ〜２１．４ＭＰａ、または２５ＭＰａ、または３０ＭＰａの引張降伏強度を有する。特定の実施形態では、本組成物は、ＩＳＯ  ５２７に従って測定した場合、２０ＭＰａを超える引張降伏強度を有する。
【０１２４】
様々な実施形態では、本組成物は、ＩＳＯ  １８０に従って測定した場合、２３℃で１５ｋＪ／ｍ２、または２０ｋＪ／ｍ２〜４０ｋＪ／ｍ２、または５０ｋＪ／ｍ２の衝撃強度（ノッチ付きアイゾット）を有する。特定の実施形態では、本組成物は、ＩＳＯ  １８０に従って測定した場合、２３℃で２４ｋＪ／ｍ２を超える衝撃強度（ノッチ付きアイゾット）を有する。
【０１２５】
様々な実施形態では、本組成物は、ＩＳＯ  １８０に従って測定した場合、−３０℃で２ｋＪ／ｍ２、または３．５ｋＪ／ｍ２〜６．０ｋＪ／ｍ２、または８ｋＪ／ｍ２の衝撃強度（ノッチ付きアイゾット）を有する。特定の実施形態では、本組成物は、ＩＳＯ  １８０に従って測定した場合、−３０℃で４ｋＪ／ｍ２を超える衝撃強度（ノッチ付きアイゾット）を有する。
【０１２６】
様々な実施形態では、組成物は、ＶＯＣ試験方法に従って測定した場合、０．１０ｍｇ／ｍ３未満のホルムアルデヒド、４．００ｍｇ／ｍ３未満のアセトアルデヒド、０．０５ｍｇ／ｍ３未満のアクロレイン、１．００ｍｇ／ｍ３未満のプロピオンアルデヒド、および／または０．１０ｍｇ／ｍ３未満のクロトンアルデヒドを含む。１つ以上の実施形態では、本組成物は、
（ｉ）１２００ＭＰａ、もしくは１４００ＭＰａ〜１７７５ＭＰａ、もしくは１８００ＭＰａ、もしくは２０００ＭＰａの曲げ弾性率、
（ｉｉ）２０ＭＰａ、もしくは２５ＭＰａ〜３５ＭＰａ、もしくは４０ＭＰａの曲げ降伏強度、
（ｉｉｉ）１０００ＭＰａ、もしくは１２５０ＭＰａ〜１６５０ＭＰａ、もしくは２０００ＭＰａの引張弾性率、
（ｉｖ）１８ＭＰａ、もしくは２０ＭＰａ〜２１．４ＭＰａ、もしくは２５ＭＰａ、もしくは３０ＭＰａの引張降伏強度、
（ｖ）２３℃で１５ｋＪ／ｍ２、もしくは２０ｋＪ／ｍ２〜４０ｋＪ／ｍ２、もしくは５０ｋＪ／ｍ２の衝撃強度（ノッチ付きアイゾット）、および／または
（ｖｉ）−３０℃で２ｋＪ／ｍ２、もしくは３．５ｋＪ／ｍ２〜６．０ｋＪ／ｍ２、もしくは８ｋＪ／ｍ２の衝撃強度（ノッチ付きアイゾット）の特性のうちの１つ、いくつか、または全てを有することができる。
【０１２７】
様々な実施形態では、組成物は、特性（ｉ）〜（ｖｉ）のうちの少なくとも２つ、または少なくとも３つ、または少なくとも４つ、または少なくとも５つ、または全てを有する。
【０１２８】
様々な実施形態では、組成物は、
（Ａ）５０重量％、または５５重量％、または５９重量％〜６３重量％、または６５重量％、または７０重量％、または７５重量％、または８０重量％、または８５重量％のポリプロピレンインパクトコポリマーと、
（Ｂ）５重量％、または１０重量％、または１５重量％、または１９重量％〜２１重量％、または２５重量％、または３０重量％、または３５重量％のエチレン／オクタンコポリマーと、
（Ｃ）０．２重量％、または０．４重量％、または０．５重量％〜１重量％、または１．５重量％、または２重量％、または２．５重量％、または５重量％、または１０重量％、または１５重量％、または２０重量％のアセトアセトキシエチルメタクリレート（ＡＡＥＭ）基を含むポリスチレンポリマーと、
（Ｄ）０．０１重量％、または０．０５重量％、または０．１重量％〜０．６重量％、または１．０重量％、または１．５重量％、または２．０重量％、または２．５重量％、または３．０重量％、または３．５重量％、または４．０重量％、または５．０重量％、または１０重量％のＳＥＢＳ、ＥＥＡコポリマー、ブロック複合体、およびそれらの組み合わせから選択される相溶化剤成分と、
（Ｅ）５重量％、または１０重量％、または１５重量％〜１６重量％、または１８重量％、または２０重量％、または２５重量％、または３０重量％のタルク、酸化防止剤、加工助剤、補強充填剤、およびそれらの組み合わせから選択される添加剤成分と、を含み、かつ１つ以上の実施形態では、組成物は、ＶＯＣ試験方法に従って測定した場合、０．１０ｍｇ／ｍ３未満のホルムアルデヒド、４．００ｍｇ／ｍ３未満のアセトアルデヒド、０．０５ｍｇ／ｍ３未満のアクロレイン、１．００ｍｇ／ｍ３未満のプロピオンアルデヒド、および／または０．１０ｍｇ／ｍ３未満のクロトンアルデヒドを含み、かつ１つ以上の実施形態では、本組成物は、
（ｉ）１２００ＭＰａ、もしくは１４００ＭＰａ〜１７７５ＭＰａ、もしくは１８００ＭＰａ、もしくは２０００ＭＰａの曲げ弾性率、
（ｉｉ）２０ＭＰａ、もしくは２５ＭＰａ〜３５ＭＰａ、もしくは４０ＭＰａの曲げ降伏強度、
（ｉｉｉ）１０００ＭＰａ、もしくは１２５０ＭＰａ〜１６５０ＭＰａ、もしくは２０００ＭＰａの引張弾性率、
（ｉｖ）１８ＭＰａ、もしくは２０ＭＰａ〜２１．４ＭＰａ、もしくは２５ＭＰａ、もしくは３０ＭＰａの引張降伏強度、
（ｖ）２３℃で１５ｋＪ／ｍ２、もしくは２０ｋＪ／ｍ２〜４０ｋＪ／ｍ２、もしくは５０ｋＪ／ｍ２の衝撃強度（ノッチ付きアイゾット）、および／または
（ｖｉ）−３０℃で２ｋＪ／ｍ２、もしくは３．５ｋＪ／ｍ２〜６．０ｋＪ／ｍ２、もしくは８ｋＪ／ｍ２の衝撃強度（ノッチ付きアイゾット）の特性のうちの１つ、いくつか、または全てを有することができる。
【０１２９】
様々な実施形態では、組成物は、特性（ｉ）〜（ｖｉ）のうちの少なくとも２つ、または少なくとも３つ、または少なくとも４つ、または少なくとも５つ、または全てを有する。
【０１３０】
一実施形態では、組成物は、非水溶性である。「非水溶性」組成物は、水のような溶媒を排除する。
【０１３１】
一実施形態では、組成物は、亜鉛、カルシウム、マグネシウム、およびジルコニウムなどの二価金属イオンを排除する。
【０１３２】
様々な実施形態では、組成物は、ペレットの形態である。ペレットは、２．０ｍｍ、または２．３ｍｍ〜３．０ｍｍ、または３．５ｍｍの直径、および２．０ｍｍ、または２．３ｍｍ〜３．０ｍｍ、または３．５ｍｍの長さを有し得る。一実施形態では、組成物は、２．３ｍｍ〜３．０ｍｍの直径、２．３ｍｍ〜３．０ｍｍの長さを有するペレットの形態である。
【０１３３】
本組成物は、本明細書に開示される１つ以上の実施形態を含み得る。
【０１３４】
物品
本開示は、
（Ａ）ポリプロピレンポリマーと、
（Ｂ）ポリオレフィンエラストマーと、
（Ｃ）アセトアセチル官能基を含むポリマーと、
（Ｄ）相溶化剤成分と、
（Ｅ）任意の添加剤成分と、を含む、組成物から作製された物品を提供する。
【０１３５】
組成物は、本明細書に以前に開示された任意の組成物であり得る。
【０１３６】
様々な実施形態では、物品は成形された物品である。物品は、射出成形または圧縮成形によって形成され得る。
【０１３７】
物品は、計器パネル、ドアパネル、または座席などの自動車内装部品の形態であり得る。
【０１３８】
様々な実施形態では、物品は、ＶＯＣ試験方法に従って測定した場合、０．０２ｍｇ／ｍ３以下のホルムアルデヒドを含む組成物から作製される。特定の実施形態では、物品は、ＶＯＣ試験方法に従って測定した場合、０ｍｇ／ｍ３〜０．０１ｍｇ／ｍ３以下、または０．０２ｍｇ／ｍ３以下、または０．０３ｍｇ／ｍ３未満、または０．０５ｍｇ／ｍ３未満、０．１０ｍｇ／ｍ３未満、または０．２０ｍｇ／ｍ３未満、または０．２５ｍｇ／ｍ３未満のホルムアルデヒドを含む組成物から作製される。
【０１３９】
様々な実施形態では、物品は、ＶＯＣ試験方法に従って測定した場合、４．００ｍｇ／ｍ３未満のアセトアルデヒドを含む組成物から作製される。特定の実施形態では、物品は、ＶＯＣ試験方法に従って測定した場合、０ｍｇ／ｍ３〜１．７０ｍｇ／ｍ３、または２．００ｍｇ／ｍ３、または２．３０ｍｇ／ｍ３、または２．５０ｍｇ／ｍ３、または２．６０ｍｇ／ｍ３、または２．８０ｍｇ／ｍ３、または２．９０ｍｇ／ｍ３、または３．００ｍｇ／ｍ３、または３．３０ｍｇ／ｍ３、３．５０ｍｇ／ｍ３、または３．９０ｍｇ／ｍ３、３．９３ｍｇ／ｍ３、または３．９５ｍｇ／ｍ３、または４．００ｍｇ／ｍ３未満のアセトアルデヒドを含む組成物から作製される。
【０１４０】
様々な実施形態では、物品は、ＶＯＣ試験方法に従って測定した場合、０．０１ｍｇ／ｍ３未満のアクロレインを含む組成物から作製される。特定の実施形態では、物品は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のアクロレインを含む組成物から作製される。
【０１４１】
様々な実施形態では、物品は、ＶＯＣ試験方法に従って測定した場合、１．００ｍｇ／ｍ３未満のプロピオンアルデヒドを含む組成物から作製される。特定の実施形態では、物品は、ＶＯＣ試験方法に従って測定した場合、０ｍｇ／ｍ３〜０．０１ｍｇ／ｍ３未満、または０．０５ｍｇ／ｍ３未満、または０．１０ｍｇ／ｍ３未満、または０．２０ｍｇ／ｍ３未満、または０．２５ｍｇ／ｍ３未満、または０．３０ｍｇ／ｍ３未満、または０．３５ｍｇ／ｍ３未満、または０．４０ｍｇ／ｍ３未満、または０．４５ｍｇ／ｍ３未満、または０．５０ｍｇ／ｍ３未満、または０．６０ｍｇ／ｍ３未満、または０．７０ｍｇ／ｍ３未満、または０．８０ｍｇ／ｍ３未満、または０．９０ｍｇ／ｍ３未満、または１．００ｍｇ／ｍ３未満のプロピオンアルデヒドを含む組成物から作製される。
【０１４２】
種々の実施形態において、物品は、ＶＯＣ試験方法に従って測定した場合、０．０３ｍｇ／ｍ３以下のクロトンアルデヒドを含む組成物から作製される。特定の実施形態では、物品は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３以下、または０．０５ｍｇ／ｍ３未満、または０．０６ｍｇ／ｍ３未満のクロトンアルデヒドを含む組成物から作製される。
【０１４３】
様々な実施形態では、物品は、ＶＯＣ試験方法に従って測定した場合、０．１０ｍｇ／ｍ３未満のホルムアルデヒド、４．００ｍｇ／ｍ３未満のアセトアルデヒド、０．０５ｍｇ／ｍ３未満のアクロレイン、１．００ｍｇ／ｍ３未満のプロピオンアルデヒド、および／または０．１０ｍｇ／ｍ３未満のクロトンアルデヒドを含む組成物から作製される。１つ以上の実施形態では、物品は、
（ｉ）１２００ＭＰａ、もしくは１４００ＭＰａ〜１７７５ＭＰａ、もしくは１８００ＭＰａ、もしくは２０００ＭＰａの曲げ弾性率、
（ｉｉ）２０ＭＰａ、もしくは２５ＭＰａ〜３５ＭＰａ、もしくは４０ＭＰａの曲げ降伏強度、
（ｉｉｉ）１０００ＭＰａ、もしくは１２５０ＭＰａ〜１６５０ＭＰａ、もしくは２０００ＭＰａの引張弾性率、
（ｉｖ）１８ＭＰａ、もしくは２０ＭＰａ〜２１．４ＭＰａ、もしくは２５ＭＰａ、もしくは３０ＭＰａの引張降伏強度、
（ｖ）２３℃で１５ｋＪ／ｍ２、もしくは２０ｋＪ／ｍ２〜４０ｋＪ／ｍ２、もしくは５０ｋＪ／ｍ２の衝撃強度（ノッチ付きアイゾット）、および／または
（ｖｉ）−３０℃で２ｋＪ／ｍ２、もしくは３．５ｋＪ／ｍ２〜６．０ｋＪ／ｍ２、もしくは８ｋＪ／ｍ２の衝撃強度（ノッチ付きアイゾット）の特性のうちの１つ、いくつか、または全てを有することができる組成物から作製される。
【０１４４】
様々な実施形態では、物品は、特性（ｉ）〜（ｖｉ）のうちの少なくとも１つ、少なくとも２つ、または少なくとも３つ、または少なくとも４つ、または少なくとも５つ、または全てを有する組成物から作製される。
【０１４５】
本物品は、本明細書に開示される１つ以上の実施形態を含み得る。
【０１４６】
本組成物および物品は、有利には、ホルムアルデヒド、アセトアルデヒド、アクロレイン、プロピオンアルデヒド、およびクロトンアルデヒドなどの低濃度のアルデヒドを含む一方、自動車内装部品に必要な機械的特性を維持または改善する。いかなる特定の理論にも束縛されることを望まないが、出願人は、アセトアセチル官能基を含む（Ｃ）ポリマー中に存在するアセトアセチル官能基（複数可）内のメチレン基（複数可）が、アルデヒド濃度を低下させる求核付加反応などにより、組成物中に存在するアルデヒドと反応すると考える。求核付加反応の例は、２つのアセトアセチル基を含むポリマーによるホルムアルデヒドの低減を示す以下の式（１）に示される。そのような反応（すなわち、軽減）は、２つのアセトアセチル基の使用に限定されず、単一のアセトアセチル基でも起こり得る。
【化３】
2020521851.tif 000004
アセトアセチル官能基を含む（Ｃ）ポリマーは、組成物、物品のアルデヒド濃度を低下させ、他の自動車内装部品のアルデヒド濃度を低下させ得る（アセトアセチル官能基が自動車の室内気中に存在するアルデヒドと反応する場合など）。さらに、本組成物および物品は、自動車内装部品に有利な靭性（アイゾット試験などの引張衝撃特性によって示される）および剛性（引張特性および曲げ特性によって示される）の間のバランスを呈する。
【０１４７】
限定するものではなく、例として、本開示の実施例が提供される。
【実施例】
【０１４８】
１．試験方法
密度を、ＡＳＴＭ  Ｄ７９２、方法Ｂに従って測定する。結果を、１立方センチメートルあたりのグラム（ｇ）（ｇ／ｃｃまたはｇ／ｃｍ３）で記録する。
【０１４９】
ポリプロピレンおよびブロック複合体のメルトフローレート（ＭＦＲ）を、ＡＳＴＭ  Ｄ１２３８、条件２３０℃／２．１６キログラム（ｋｇ）の重量に従って測定する。結果を、１０分あたりに溶出されるグラム（ｇ）（ｇ／１０分）で記録する。
【０１５０】
ポリスチレンおよびスチレン系ブロックコポリマーを含むスチレン系ポリマーのメルトフローレート（ＭＦＲ）を、ＡＳＴＭ  Ｄ１２３８、条件２３０℃／５．００キログラム（ｋｇ）の重量に従って測定する。結果を、ｇ／１０分で記録する。
【０１５１】
メルトインデックス（ＭＩ）は、ＡＳＴＭ  Ｄ１２３８、条件１９０℃／２．１６キログラム（ｋｇ）の重量に従って測定され、Ｉ２としても知られている。結果を、ｇ／１０分で報告する。
【０１５２】
ノッチ付きアイゾット衝撃強度を、室温（２３℃）および−３０℃でＩＳＯ  １８０に従って測定する。結果を、１平方メートルあたりのキロジュール（ｋＪ）（ｋＪ／ｍ２）で記録する。
【０１５３】
曲げ弾性率（ヤング率）をＩＳＯ  １７８に従って測定する。結果を、メガパスカルまたはＭＰａで記録する。
【０１５４】
曲げ降伏強度を、ＩＳＯ  １７８に従って測定する。結果を、メガパスカルまたはＭＰａで記録する。
【０１５５】
引張弾性率をＩＳＯ  ５２７に従って測定する。結果を、メガパスカルまたはＭＰａで記録する。
【０１５６】
引張降伏強度を、ＩＳＯ  ５２７に従って測定する。結果を、メガパスカルまたはＭＰａで記録する。
【０１５７】
ＶＯＣ試験方法：揮発性有機化学物質（ＶＯＣ）試験を、Ｔｏｙｏｔａ（商標）ガスバッグ法ＴＳＭ  ０５０８Ｇから改訂された以下の「ＶＯＣ試験方法」に従って行う。以下に説明されるＶＯＣ試験方法は、優先出願第ＰＣＴ／ＣＮ２０１７／０８６４８７号によって支持され、ＰＣＴ／ＣＮ２０１７／０８６４８７からの変更は、新規事項の追加なしの印刷上または事務上の変更として、当業者には明らかである。以下の作業例では、各成分を秤量し、Ｃｏｐｅｒｏｎ  １８ｍｍ押出機を使用して押し出すことによって試料を調製する。化合物を、サイドカッター造粒機によって小さなペレットに造粒する。造粒された化合物を、以下に説明されるＶＯＣ試験方法を使用した全揮発性有機化学物質（ＴＶＯＣ）試験に使用する。
【０１５８】
ＶＯＣ試験方法は、２００ｇの試料を１０リットル（Ｌ）のガス容量のＴｅｄｌａｒ（商標）ＰＶＦ（ポリフッ化ビニル）バッグ（Ｄｅｌｉｎ  Ｃｏ．ｌｔｄ、Ｃｈｉｎａから）に秤量し、次いで、バッグ内で５Ｌの窒素を供給することによって行う。次いで、分析前にバッグを６５℃で２時間保管する。ＶＯＣ試験方法のさらなる詳細は、以下で説明される。
【０１５９】
バッグからの４リットルの試料を使用して、カルボニル分析を行う。試料を、ジニトロフェニルヒドラジン（ＤＮＰＨ）で誘導体化する。次いで、カルボニル化合物を抽出し、高速液体クロマトグラフィー（ＨＰＬＣ）カラムに注入され、勾配溶出を使用して分離する。次いで、分離された化合物を、０．０１ｍｇ／ｍ３の検出限界で、３６０ｎｍのＵＶ検出によって定量化する。カルボニル分析は、試料に存在するホルムアルデヒド、アセトアルデヒド、アクロレイン、プロピオンアルデヒド、およびクロトンアルデヒドなどのアルデヒドの濃度を提供する。カルボニル分析のさらなる詳細は、以下の段落ならびに表１のＨＰＬＣ条件に提供される。
【０１６０】
ＤＮＰＨカートリッジ（ＣＮＷＢＯＮＤ  ＤＮＰＨ−Ｓｉｌｉｃａカートリッジ、３５０ｍｇ、カタログ番号ＳＥＥＱ−１４４１０２、Ａｎｐｌｅ  Ｃｏ．，Ｌｔｄ．）を用いて、ガスバッグから放出されたカルボニルを吸収する。サンプリング速度は３３０ｍＬ／分であり、サンプリング時間は１３分である。吸収後、ＤＮＰＨカートリッジを１グラム（正確な重量）のＡＣＮで溶出し、ＡＣＮ溶液をＨＰＬＣによって分析し、試料中のカルボニルを定量化する。６つのＤＮＰＨ誘導体を有する標準溶液（ＴＯ１１Ａ  カルボニル−ＤＮＰＨミックス、カタログ番号４８１４９−Ｕ、各個別の化合物について１５ｐｐｍ、Ｓｕｐｅｌｃｏ  Ｃｏ．Ｌｔｄ）を、アセトニトリルによって希釈し、最終溶液（０．７９４重量／重量ｐｐｍ）を−４℃（冷蔵庫）で機器キャリブレーションのために２ｍＬバイアル中に復元する。０．７９４ｐｐｍ（重量／重量）標準溶液を、試料中のカルボニルを定量化するための一点外部標準としてＨＰＬＣシステムに注入する。最初の２つのピークを、標準仕様に従ってホルムアルデヒドとアセトアルデヒドとして識別する。応答係数を、以下の式に従って各誘導体に対して計算する。
【数１】
2020521851.tif 000005
式中、
応答係数ｉ＝誘導体ｉの応答係数
ピーク面積ｉ＝標準溶液中の誘導体ｉのピーク面積
０．７９４＝０．７９４ｐｐｍの標準濃度
【０１６１】
試料溶液中のアルデヒド−ＤＮＰＨ誘導体の濃度を、以下の式に基づいて計算する。
【数２】
2020521851.tif 000006
式中、
ｉの濃度＝溶液中のアルデヒド−ＤＮＰＨ誘導体の濃度
ピーク面積ｉ＝試料溶液中の誘導体ｉのピーク面積
応答係数ｉ＝誘導体ｉの応答係数
【０１６２】
ＨＰＬＣ条件を以下の表１に示す。
【表１】
2020521851.tif 000007
【０１６３】
示差走査熱量測定（ＤＳＣ）：ポリマーのガラス転移温度（Ｔｇ）を、ＤＳＣによって測定する。５〜１０ミリグラム（ｍｇ）の試料を、窒素下でオートサンプラを取り付けたＴＡ  Ｉｎｓｔｒｕｍｅｎｔ  ＤＳＣ  Ｑ２０００の圧着アルミニウムパン中で分析する。ＤＳＣによるＴｇの測定を３サイクル行う：第１のサイクル：−６０℃〜１６０℃、１分あたり摂氏１０度（℃／分）、そして３分間保持（分）；第２のサイクル：１６０℃〜−６０℃、１０℃／分、３分間保持；および第３のサイクル：−６０℃〜１６０℃、１０℃／分、そして３分間保持。Ｔｇは、第３のサイクルから半値法によって得る。
【０１６４】
ゲル浸透クロマトグラフィー（ＧＰＣ）：ポリマーの分子量を、Ａｇｉｌｅｎｔ  １２００を使用したＧＰＣ分析により測定する。試料を２ｍｇ／ｍＬの濃度でテトラヒドロフラン（ＴＨＦ）／ギ酸（ＦＡ）（５％）に溶解し、次いで、ＧＰＣ分析の前に０．４５μｍポリテトラフルオロエチレン（ＰＴＦＥ）フィルターを通してろ過する。ＧＰＣ分析を、以下の条件を使用して実施する。
【０１６５】
カラム：１本のＰＬｇｅｌ  ＧＵＡＲＤカラム（１０μｍ、５０ｘ７．５ｍｍ）、タンデムで１本の混合Ｂカラム（７．８ｘ３００ｍｍ）；カラム温度：４０℃；移動相：ＴＨＦ／ＦＡ（５％）；流量：１．０ｍＬ／分；注入量：１００μＬ；検出器：Ａｇｉｌｅｎｔ屈折率検出器、４０℃；および検量線：ポリノム３適合度を使用した２３２９０００〜５８０ｇ／ｍｏｌの範囲の分子量を有するＰＬポリスチレン狭標準。
【０１６６】
ＣＥＦ：コモノマー分布分析は、ＩＲ−４検出器（ＰｏｌｙｍｅｒＣｈａｒ，Ｓｐａｉｎ）および２角度光散乱検出器モデル２０４０（Ｐｒｅｃｉｓｉｏｎ  Ｄｅｔｅｃｔｏｒｓ、現在のＡｇｉｌｅｎｔ  Ｔｅｃｈｎｏｌｏｇｉｅｓ）を備えた、結晶化溶出分留（ＣＥＦ）（ＰｏｌｙｍｅｒＣｈａｒ，Ｓｐａｉｎ）（Ｍｏｎｒａｂａｌ  ｅｔ  ａｌ，Ｍａｃｒｏｍｏｌ．Ｓｙｍｐ．２５７，７１−７９（２００７））を用いて実行した。ＩＲ−４またはＩＲ−５検出器を使用した。ＩＲ−４検出器またはＩＲ−５検出器を検出器オーブン内に入れる直前に、５０×４．６ｍｍの１０または２０ミクロンガードカラム（ＰｏｌｙｍｅｒＬａｂ、現在のＡｇｉｌｅｎｔ  Ｔｅｃｈｎｏｌｏｇｉｅｓ）を取り付けた。Ｓｉｇｍａ−Ａｌｄｒｉｃｈから、オルト−ジクロロベンゼン（ＯＤＣＢ、９９％無水グレード）および２，５−ジ−ｔｅｒｔ−ブチル−４−メチルフェノール（「ＢＨＴ」、カタログ番号Ｂ１３７８−５００Ｇ、バッチ番号０９８Ｋ０６８６）を得る。ＯＤＣＢを、使用前に蒸留した。ＥＭＤ  Ｃｈｅｍｉｃａｌｓから、シリカゲル４０（粒径０．２〜０．５ｍｍ、カタログ番号１０１８１−３）も得る。使用前にシリカゲルを、１６０℃の真空オーブンで約２時間乾燥した。８００ミリグラムのＢＨＴおよび５グラムのシリカゲルを、２リットルのＯＤＣＢに添加した。ＯＤＣＢは、シリカゲルを充填した１つまたは複数のカラムを通過させることによっても、乾燥させることができる。Ｎ２パージ能力を有するオートサンプラを備えたＣＥＦ装置の場合、シリカゲル４０を、２つの３００×７．５ｍｍのＧＰＣサイズのステンレス鋼カラムに充填し、シリカゲル４０カラムを、ＣＥＦ装置のポンプの入口に取り付けて、ＯＤＣＢを乾燥させ、また、ＢＨＴは、移動相に全く添加されない。ここで、この「ＢＨＴおよびシリカゲルを含有するＯＤＣＢ」、またはシリカゲル４０で乾燥したＯＤＣＢを、「ＯＤＣＢ」と称する。このＯＤＢＣに、使用前に乾燥窒素（Ｎ２）を１時間スパージする。乾燥窒素は、窒素をＣａＣＯ３および５Åモレキュラーシーブに９０ｐｓｉｇ未満で通過させることによって得られるものである。得られる窒素は、約−７３℃の露点を有するはずである。試料調製を、１６０℃で２時間振盪させながら、（別段の指定がない限り）４ｍｇ／ｍｌでオートサンプラを用いて行う。注入量は３００μｌである。ＣＥＦの温度プロファイルは、３℃／分で１１０℃〜３０℃での結晶化、３０℃で５分間の熱平衡（２分間に設定されている可溶性画分溶出時間を含む）、３℃／分で３０℃〜１４０℃での溶出である。結晶化中のフローレートは、０．０５２ｍｌ／分である。冷却工程中の流速は、０．０５２ｍＬ／分である。溶出中の流速は、０．５０ｍｌ／分である。データは、１データポイント／秒で収集される。ＣＥＦカラムは、米国特許第８，３７２，９３１号に従って、１／８インチのステンレス管を用いて、１２５μｍ±６％のガラスビーズ（ＭＯ−ＳＣＩ  Ｓｐｅｃｉａｌｔｙ  Ｐｒｏｄｕｃｔｓ）で充填する。カラム外径（ＯＤ）は、１／８インチである。この方法を再現するのに必要な重要なパラメータには、カラム内径（ＩＤ）およびカラム長（Ｌ）が含まれる。ＩＤおよびＬの選択は、���径１２５μｍのガラスビーズを充填する場合、液体内部体積が２．１〜２．３ｍＬになるようにする必要がある。Ｌが１５２ｃｍである場合、ＩＤは、０．２０６ｃｍでなければならず、壁の厚さは、０．０５６ｃｍでなければならない。ガラスビーズの直径が１２５μｍであり、かつ液体内部体積が２．１〜２．３ｍＬである限り、ＬおよびＩＤについて異なる値を使用することができる。カラム温度較正は、ＯＤＣＢ中のＮＩＳＴ標準参照物質、線状ポリエチレン１４７５ａ（１．０ｍｇ／ｍｌ）とエイコサン（２ｍｇ／ｍｌ）との混合物を使用することによって行う。ＣＥＦ温度較正は、（１）測定されたエイコサンのピーク溶出温度から  ３０．００℃を差し引いた、温度オフセットとして定義される、遅延容積を計算すること；  （２）溶出温度の温度オフセットをＣＥＦ生温度データから差し引くこと。この温度オフセットは、溶出温度、溶出フローレート等の実験条件の関数であることに注意する、（３）ＮＩＳＴ直鎖ポリエチレン１４７５ａが１０１．０℃でピーク温度を有し、Ｅｉｃｏｓａｎｅが３０．０℃のピーク温度を有するように、３０．００℃〜１４０．００℃の範囲にわたる溶出温度を変換する直線較正線を作成すること；（４）３０℃で等温的に測定した可溶性画分について、溶出温度は、３℃／分の溶出加熱速度を使用することによって直線的に外挿されることの４つのステップからなる。報告された溶出ピーク温度を、観察されたコモノマー含有量較正曲線が、以前に米国特許第８，３７２，９３１号で報告されたものと合致するように得る。
【０１６７】
２．材料
実施例で使用される材料を、以下の表１に提供する。
【表２】
2020521851.tif 000008
【０１６８】
３．プロトコル
ａ．アセトアセチル官能基を含むポリマーの調製
３７９．００ｇのＨ２Ｏ、４６．２０ｇのＤＩＳＰＯＮＩＬ（商標）ＦＥＳ  ３２（ＢＡＳＦから入手可能な界面活性剤）、１５９．１４ｇのメチルメタクリレート（ＭＭＡ）、２１．５４ｇのアクリル酸（ＡＡ）、２９．８５ｇのブチルアクリレート（ＢＡ）、７９０．３５ｇのスチレン、および６３．６５ｇのアセトアセトキシエチルメタクリレート（ＡＡＥＭ）を含むモノマーエマルジョン（ＭＥ）を、磁気攪拌下で調製する。
【０１６９】
６５０．００ｇのＨ２Ｏを、機械的振動下でケトル内に負荷する。次に、ケトルソープ（ＦＥＳ  ３２：３．４２ｇ）、Ｎａ２ＣＯ３（２．６５  ｇ）、ＭＥシード（上記で調製したＭＥから抽出した６７．０９  ｇ）、およびケトル開始剤（１６．６５ｇの脱イオン（ＤＩ）水中の３．８３ｇの過硫酸アンモニウム（ＡＰＳ）固体）をケトル内に負荷する。底部温度に達した後、３〜５分の間に６〜８℃の発熱が観察される。発熱のピークが観察された後、ＭＥ供給および同時供給（（ｉ）５３．１１ｇのＤＩ水中の１．５３ｇのＡＰＳ；（ｉｉ）５３．１１ｇのＤＩ水中の１．５９ｇのメタ重亜硫酸ナトリウム（ＮａＢＳ）を含む）がケトル内で開始され、各供給は９０℃の温度で１２０分続く。１５分保持した後、温度を８０℃に下げ、最初のステップのチェイサー（９．４７ｇのＤＩ水中の１．０４ｇのｔｅｒｔ−ブチルヒドロペルオキシド（ｔ−ＢＨＰ）、および９．４７ｇのＤＩ水中の０．４７ｇのイソアスコルビン酸（ＩＡＡ））を順次に反応装置内へ注入する。さらに温度が６５℃に下がる前に、１０分間保持する。供給の終了後、反応器を室温（２３℃）に冷却する。得られたエマルジョンは、７．４２のｐＨを有する。
【０１７０】
得られたエマルジョンを、ＢＵＣＨＩ社から入手可能なＭｉｎｉ  Ｓｐｒａｙ  Ｄｒｙｅｒ  Ｂ−２９０に加え、装置は、ノズルの直径が１ｍｍ、給気口の温度が１７０℃、排気口の温度が１０５℃、ポンプ速度が１時間あたり０．４５Ｌ、気圧が約１９６ｋＰａであるように設定した。ポリマー粉末を、噴霧乾燥機の製品収集容器から収集した。収集したポリマー粉末は、アセトアセトキシエチルメタクリレート（ＡＡＥＭ）基を含むポリスチレンである。
【０１７１】
ＡＡＥＭ基を含むポリスチレンポリマーのガラス転移温度（Ｔｇ）を、９０℃と測定した。
【０１７２】
ｂ．ブロック複合体（ＢＣ）の調整
本明細書の実施例で使用されるブロック複合体（ＢＣ）を、直列に連結された２つの連続撹拌槽型反応器（ＣＳＴＲ）を使用して調製した。各反応器は液圧で満ちており、定常状態の条件で操作するように設定する。ブロック複合体は、表２Ａに概説されるプロセス条件に従って、モノマー、溶媒、触媒、助触媒、ＣＳＡを第１の反応器に流すことで調製される。次いで、以下の表２Ａに記載されるような第１の反応器の内容物を、直列の第２の反応器に流した。追加の触媒および助触媒を、スカベンジャーとして少量のＭＭＡＯと同様に、第２の反応器に追加した。ブロック複合体を、表２Ａに記載されるような２つの反応器の条件を制御することにより調製した。
【０１７３】
触媒は、（［［ｒｅｌ−２’，２’’’−［（１Ｒ，２Ｒ）−１，２−シクロヘキサンジイルビス（メチレンオキシ−κＯ）］ビス［３−（９Ｈ−カルバゾール−９−イル）５−メチル［１，１’−ビフェニル］−２−オラト−κＯ］］（２−）］ジメチル−ハフニウム）である。
【０１７４】
助触媒−１は、長鎖トリアルキルアミン（Ａｋｚｏ−Ｎｏｂｅｌ，Ｉｎｃ．から入手可能なＡｒｍｅｅｎ（商標）Ｍ２ＨＴ）の反応によって調製されたテトラキス（ペンタフルオロフェニル）ボレートのメチルジ（Ｃ１４−１８アルキル）アンモニウム塩と、ＨＣｌと、Ｂｏｕｌｄｅｒ  Ｓｃｉｅｎｔｉｆｉｃから購入され、さらに精製することなく使用される米国特許第５，９１９，９８８３号の実施例２に実質的に開示されているＬｉ［Ｂ（Ｃ６Ｆ５）４］との混合物である。
【０１７５】
ＣＳＡ−１（ジエチル亜鉛またはＤＥＺ）および助触媒−２（修飾メチルアルモキサン（ＭＭＡＯ））をＡｋｚｏ  Ｎｏｂｅｌから購入し、さらに精製することなく使用する。
【０１７６】
溶媒は、ＥｘｘｏｎＭｏｂｉｌ  Ｃｈｅｍｉｃａｌ  Ｃｏｍｐａｎｙから入手可能な炭化水素混合物（ＩＳＯＰＡＲ（登録商標）Ｅ）であり、使用前に１３−Ｘモレキュラーシーブのベッドを通して精製される。
【表３】
2020521851.tif 000009
【０１７７】
得られたＢＣは、５０重量％のエチレン−プロピレン（６５重量％のエチレン含量を有する）および５０重量％のアイソタクチックポリプロピレン（１重量％のエチレン含量を有する）を含む、エチレン−プロピレン／アイソタクチックポリプロピレン（Ｅ−Ｐ／ｉＰＰ）系ブロック複合体である。ブロック複合体（ＢＣ）の特性を、表２Ｂに提供する。
【表４】
2020521851.tif 000010
【０１７８】
ブロック複合体インデックスの算出：
【０１７９】
本明細書では、ブロック複合体インデックス（ＢＣＩ）という用語は、ブロックコポリマーの重量パーセンテージを１００％で割ったもの（すなわち、重量分率）に等しくなるように定義される。ＢＣＩの値は、０〜最大１．０の範囲とすることができ、１．０は、１００％のブロックコポリマーに等しく、ゼロは、従来のブレンドまたはランダムコポリマーのような材料についてのものであり得る。別の言い方をすれば、不溶性画分については、ＢＣＩは１．０であり、可溶性画分については、ＢＣＩにはゼロの値が割り当てられる。以下は、ブロック複合体インデックスを推定するための記載である。
【０１８０】
ブロック複合体インデックスの推定は、ポリマーが単にｉＰＰホモポリマーとＥＰコポリマーとのブレンドである場合には存在しないであろう明らかな量のエチレンを不溶性画分が含有することが示されていることに基づく。この「余分なエチレン」を説明するために、物質収支の計算を実施し、キシレン不溶性および可溶性画分の量、ならびに画分のそれぞれに存在するエチレン重量％から、ブロック複合体インデックスを推定することができる。
【０１８１】
式１に従って、各画分からのエチレンの重量％を合計すると、（ポリマー中の）のエチレンの全重量％が得られる。また、この物質収支式を使用して、２成分ブレンド、または拡大して３成分もしくはｎ成分ブレンド中のそれぞれの成分の量を定量化することもできる。
【数３】
2020521851.tif 000011
【数４】
2020521851.tif 000012
【０１８２】
式２〜４を適用して、不溶性画分中に存在するソフトブロック（余分エチレンの供給源を提供する）の量を計算する。式２の左辺に不溶性画分の重量％Ｃ２を代入することにより、式３および式４を用いて、ｉＰＰハードの重量％、およびＥＰソフトの重量％を計算することができる。ＥＰソフト中のエチレンの重量％は、キシレン可溶性画分中のエチレンの重量％に等しくなるように設定されることに留意されたい。ｉＰＰブロック中の重量％エチレンは、ゼロに設定されるか、またはそのＤＳＣ融点もしくは他の組成測定値から別様に分かっている場合、その値をその場所に代入することができる。
【数５】
2020521851.tif 000013
【数６】
2020521851.tif 000014
【０１８３】
不溶性画分中に存在するＥＰコポリマーを有するための唯一の方法である、不溶性画分中に存在する「追加の」エチレンを明らかにした後、ＥＰポリマー鎖は、ｉＰＰポリマーブロックに連結される必要がある（または、それは、キシレン可溶性画分中に抽出されている）。したがって、ｉＰＰブロックが結晶化すると、それは、ＥＰブロックが可溶化するのを防ぐ。
【０１８４】
ブロック複合体インデックスを推定するには、各ブロックの相対量を考慮する必要がある。これを見積もるために、ＥＰソフトとｉＰＰハードとの間の比率が使用される。ＥＰソフトポリマーとｉＰＰハードポリマーとの比率は、ポリマー中で測定された総エチレンの物質収支からの式２を使用して計算することができる。あるいは、それはまた、重合中のモノマーおよびコモノマー消費の物質収支からも推定することができる。ｉＰＰハードの重量分率およびＥＰソフトの重量分率は、式２を使用して計算され、ｉＰＰハードがエチレンを全く含有していないと推測される。ＥＰソフトのエチレン重量％は、キシレン可溶性画分中に存在するエチレンの量である。
【０１８５】
実施例のブロック複合体（ＢＣ）のＢＣＩの算出を、以下の表３に提供する。
【表５】
2020521851.tif 000015
【０１８６】
ｃ．実施例１〜１３、および比較試料１
比較試料および実施例はそれぞれ、各成分をＣｏｐｅｒｏｎ（商標）１８ｍｍ押出機に秤量し、組成物を押し出すことにより調製した。押出後、ＬＡＢＴＥＣＨ  Ｅｎｇｉｎｅｅｒｉｎｇ社によって製造されたサイドカッター造粒機（モデル：ＬＳＣ−１０８）を使用して、組成物を小さなペレットに造粒した。ペレットは２．３〜３．０ｍｍの直径、２．３〜３．０ｍｍの長さを有する次いで、ペレットを試験用の試料に成形した。表３は、実施例および比較試料の組成物中に含まれる各成分の量を重量パーセントで示す。
【０１８７】
ペレットをＶＯＣ試験方法に従って、揮発性有機化学物質（ＶＯＣ）について試験した。結果を表４に示す。
【０１８８】
機械的特性についてもペレットを試験する。結果を表４に示す。
【表６−１】
2020521851.tif 000016
【表６−２】
2020521851.tif 000017
【０１８９】
４．結果
示されるように、（Ａ）ポリプロピレン（ＹＵＰＬＥＮＥ（商標）ＢＸ３９００）と、（Ｂ）ポリオレフィンエラストマー（ＥＮＧＡＧＥ（商標）８２００）と、（Ｃ）アセトアセトキシエチルメタクリレート（ＡＡＥＭ）基を含むポリスチレンと、（Ｄ）ＳＥＢＳコポリマー（Ｋｒａｔｏｎ（商標）Ｇ１６５７）、ＥＥＡコポリマー（ＡＭＰＬＩＦＹ（商標）ＥＡ  １０１）、および／またはブロック複合体（ＢＣ）などの相溶化剤と、（Ｅ）タルク（ＪｅｔＦｉｌ（商標）７００）および酸化防止剤（ＩＲＧＡＮＯＸ（商標）Ｂ  ２２５）を含む添加剤とを含む組成物である実施例１〜１３は、有利に、アセトアセチル官能基を有するポリマーを欠き、最先端技術の代表である比較試料１と比較して低下したアルデヒド濃度を呈する。
【０１９０】
いかなる特定の理論にも束縛されることを望まないが、出願人は、アセトアセチル基が、組成物中に存在するアルデヒド（例えば、ホルムアルデヒド、アセトアルデヒド、アクロレイン、プロピオンアルデヒド、およびクロトンアルデヒド）と反応し、それが有利に組成物のアルデヒド濃度を低減（すなわち、低下）すると考える。
【０１９１】
さらに、実施例１〜１３は、比較試料１と比較して驚くほどかつ予想外に類似の、いくつかの場合では改善された、機械的特性を呈し、実施例１〜１３は自動車内装部品などの物品の作製に好適であることを示す。
【０１９２】
さらに、本開示の本発明の組成物は、アセトアセチル官能性ポリマーなどの高価な成分の量を制限することにより費用効果が高いことに留意されたい。
【０１９３】
本開示は、本明細書に含まれる実施形態および例示に限定されず、実施形態の一部、および異なる実施形態の要素の組み合わせを含むこれらの実施形態の変更された形態を、以下の特許請求の範囲に該当するものとして含むことが、特に意図されている。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
（Ａ）ポリプロピレンポリマーと、
（Ｂ）ポリオレフィンエラストマーと、
（Ｃ）アセトアセチル官能基を含むポリマーと、
（Ｄ）相溶化剤成分と、を含む、組成物。
【請求項２】
（Ａ）５０重量％〜８５重量％のポリプロピレンポリマーと、
（Ｂ）５重量％〜３５重量％のポリオレフィンエラストマーと、
（Ｃ）０．２重量％〜２０重量％のアセトアセチル官能基を含むポリマーと、
（Ｄ）０．０１重量％〜１０重量％の相溶化剤成分と、を含む、組成物。
【請求項３】
前記ポリオレフィンエラストマーが、エチレン／α−オレフィンコポリマーである、請求項１または２に記載の組成物。
【請求項４】
前記アセトアセチル官能基を含むポリマーが、
アクリル系ポリマー、ポリエチレン、ポリプロピレン、ポリスチレン、スチレン系ブロックコポリマー、およびそれらの組み合わせからなる群から選択されるベースポリマーと、
アセトアセトキシエチルメタクリレート、アセトアセトキシエチルアクリレート、アセトアセトキシプロピルメタクリレート、アリルアセトアセテート、アセトアセトキシブチルメタクリレート、２，３−ジ（アセトアセトキシ）プロピルメタクリレート、およびそれらの混合物からなる群から選択されるアセトアセチル含有モノマーと、を含む、請求項１〜３のいずれかに記載の組成物。
【請求項５】
前記ベースポリマーがポリスチレンであり、前記アセトアセチル含有モノマーがアセトアセトキシエチルメタクリレートである、請求項４に記載の組成物。
【請求項６】
前記相溶化剤成分が、スチレン系ブロックコポリマー、エチレンアクリル酸コポリマー、エチレンエチルアクリレートコポリマー、ブロック複合体、およびそれらの組み合わせからなる群から選択される、請求項１〜５のいずれかに記載の組成物。
【請求項７】
ＶＯＣ試験方法に従って測定した場合、０．１０ｍｇ／ｍ３未満のホルムアルデヒドと、
ＶＯＣ試験方法に従って測定した場合、４．０ｍｇ／ｍ３未満のアセトアルデヒドと、
ＶＯＣ試験方法に従って測定した場合、０．０５ｍｇ／ｍ３未満のアクロレインと、
ＶＯＣ試験方法に従って測定した場合、１．００ｍｇ／ｍ３未満のプロピオンアルデヒドと、
ＶＯＣ試験方法に従って測定した場合、０．１０ｍｇ／ｍ３未満のクロトンアルデヒドと、を含む、請求項１〜６のいずれかに記載の組成物。
【請求項８】
１４５０Ｍｐａを超える曲げ弾性率（ヤング率）と、
２５Ｍｐａを超える曲げ降伏強度と、を含む、請求項１〜７のいずれかに記載の組成物。
【請求項９】
１２５０ＭＰａを超える引張弾性率と、
２０ＭＰａを超える引張降伏強度と、を含む、請求項１〜８のいずれかに記載の組成物。
【請求項１０】
２３℃で２４ｋＪ／ｍ２を超える衝撃強度と、
−３０℃で４ｋＪ／ｍ２を超える衝撃強度と、を含む、請求項１〜９のいずれかに記載の組成物。
【国際調査報告】
2020521851.tif 000018
2020521851.tif 000019